(57)【要約】  多重像を抑えることができる合わせガラスを提供する。  本発明に係る合わせガラスは、一端と、前記一端の反対側に、前記一端よりも大きい厚みを有する他端とを有し、第１の合わせガラス部材と、第２の合わせガラス部材と、前記第１の合わせガラス部材と前記第２の合わせガラス部材との間に配置された中間膜とを備え、前記中間膜が、０．１０ｍｒａｄ以上２．０ｍｒａｄ以下の楔角を有し、合わせガラスの楔角が、前記中間膜の楔角よりも大きい。
2019124374.tif 000002
【特許請求の範囲】
【請求項１】
一端と、前記一端の反対側に、前記一端よりも大きい厚みを有する他端とを有し、
第１の合わせガラス部材と、第２の合わせガラス部材と、前記第１の合わせガラス部材と前記第２の合わせガラス部材との間に配置された中間膜とを備え、
前記中間膜が、０．１０ｍｒａｄ以上２．０ｍｒａｄ以下の楔角を有し、
合わせガラスの楔角が、前記中間膜の楔角よりも大きい、合わせガラス。
【請求項２】
前記第１の合わせガラス部材が、０．１０ｍｒａｄ以上の楔角を有する、請求項１に記載の合わせガラス。
【請求項３】
前記第１の合わせガラス部材の楔角が、前記中間膜の楔角よりも大きい、請求項１又は２に記載の合わせガラス。
【請求項４】
前記第１の合わせガラス部材の楔角が、前記中間膜の楔角よりも０．１０ｍｒａｄ以上大きい、請求項３に記載の合わせガラス。
【請求項５】
前記中間膜が、２層以上の構造を有し、
前記中間膜の少なくとも２層がそれぞれ、０．１０ｍｒａｄ以上の楔角を有する、請求項１〜４のいずれか１項に記載の合わせガラス。
【請求項６】
前記中間膜が、１．５ｍｒａｄを超える楔角を有する、請求項１〜５のいずれか１項に記載の合わせガラス。
【請求項７】
前記中間膜が、１．８５ｍｒａｄを超える楔角を有する、請求項６に記載の合わせガラス。
【請求項８】
合わせガラスが、２．０ｍｒａｄを超える楔角を有する、請求項１〜７のいずれか１項に記載の合わせガラス。
【請求項９】
前記第１の合わせガラス部材が、０．１０ｍｒａｄ以上の楔角を有し、
前記第２の合わせガラス部材が、０．１０ｍｒａｄ以上の楔角を有する、請求項１〜８のいずれか１項に記載の合わせガラス。
【請求項１０】
ヘッドアップディスプレイである合わせガラスであり、
ヘッドアップディスプレイの表示領域を有する、請求項１〜９のいずれか１項に記載の合わせガラス。
【請求項１１】
前記中間膜が、熱可塑性樹脂を含む、請求項１〜１０のいずれか１項に記載の合わせガラス。
【請求項１２】
前記中間膜が、可塑剤を含む、請求項１〜１１のいずれか１項に記載の合わせガラス。
【請求項１３】
前記中間膜が、第１の層と、前記第１の層の第１の表面側に配置された第２の層とを備える、請求項１〜１２のいずれか１項に記載の合わせガラス。
【請求項１４】
前記中間膜が、前記第１の層の前記第１の表面とは反対の第２の表面側に配置された第３の層を備える、請求項１３に記載の合わせガラス。
【発明の詳細な説明】
【技術分野】
【０００１】
本発明は、中間膜を用いた合わせガラスに関する。
【背景技術】
【０００２】
合わせガラスは、一般に、外部衝撃を受けて破損してもガラスの破片の飛散量が少なく、安全性に優れている。このため、上記合わせガラスは、自動車、鉄道車両、航空機、船舶及び建築物等に広く使用されている。上記合わせガラスは、一対のガラス板の間に合わせガラス用中間膜を挟み込むことにより、製造されている。
【０００３】
また、自動車に用いられる上記合わせガラスとして、ヘッドアップディスプレイ（ＨＵＤ）が知られている。ＨＵＤでは、自動車のフロントガラスに、自動車の走行データである速度などの計測情報等を表示させることができ、運転者はフロントガラスの前方に表示が映し出されているように認識することができる。
【０００４】
上記ＨＵＤでは、計測情報等が、二重に見えるという問題がある。
【０００５】
二重像を抑制するために、楔状の中間膜が用いられている。下記の特許文献１には、一対のガラス板の間に、所定の楔角を有する楔状の中間膜が挟み込まれた合わせガラスが開示されている。このような合わせガラスでは、中間膜の楔角の調整により、１つのガラス板で反射される計測情報の表示と、別のガラス板で反射される計測情報の表示とを、運転者の視野で１点に結ぶことができる。このため、計測情報の表示が二重に見え難く、運転者の視界を妨げにくい。
【０００６】
また、下記の特許文献２には、楔状のガラス板と、矩形のガラス板との間に、矩形の中間膜が挟み込まれた合わせガラスが開示されている。また、特許文献２には、楔状のガラス板と、楔状のガラス板との間に、矩形の中間膜が挟み込まれた合わせガラスも開示されている。
【先行技術文献】
【特許文献】
【０００７】
【特許文献１】特表平４−５０２５２５号公報
【特許文献２】ＷＯ２０１７／０９０５６１Ａ１
【発明の概要】
【発明が解決しようとする課題】
【０００８】
ＨＵＤでは、計測情報などの表示領域において、多重像が発生しないことが望まれる。多重像とは、例えば、情報表示機器からの情報照射により多重像が観察される現象である。
【０００９】
ＨＵＤの多重像を抑制するために、合わせガラスの楔角の厳格な制御が重要である。また、合わせガラスは、トラックやバス等のフロントガラスに用いられている。トラックやバス等のフロントガラスの取り付け角度は大きい。取り付け角度が大きい場合には、多重像を抑えるために、合わせガラスの楔角を大きくする必要がある。
【００１０】
従来、多重像を抑えるために、合わせガラスに用いる楔状の中間膜の楔角が調整されたり、合わせガラスに用いる楔状のガラス板の楔角が調整されたりしている。
【００１１】
しかしながら、楔状の中間膜の楔角や、楔状のガラス板の楔角をそれぞれ単独で調整しただけでは、多重像を十分に抑えることが困難である。
【００１２】
さらに、本発明者らの検討では、楔角が大きい合わせガラスを得るために、中間膜の楔角を大きくすると、中間膜の表面形状がばらつきやすく、中間膜を安定的に生産することが困難であった。単に中間膜の楔角を大きくする場合には、多重像が抑制された合わせガラスを安定的に生産することが困難であった。
【００１３】
本発明の目的は、多重像を抑えることができる合わせガラスを提供することである。
【課題を解決するための手段】
【００１４】
本発明の広い局面によれば、一端と、前記一端の反対側に、前記一端よりも大きい厚みを有する他端とを有し、第１の合わせガラス部材と、第２の合わせガラス部材と、前記第１の合わせガラス部材と前記第２の合わせガラス部材との間に配置された中間膜とを備え、前記中間膜が、０．１０ｍｒａｄ以上２．０ｍｒａｄ以下の楔角を有し、合わせガラスの楔角が、前記中間膜の楔角よりも大きい、合わせガラスが提供される。
【００１５】
本発明に係る合わせガラスのある特定の局面では、前記第１の合わせガラス部材が、０．１０ｍｒａｄ以上の楔角を有する。
【００１６】
本発明に係る合わせガラスのある特定の局面では、前記第１の合わせガラス部材の楔角が、前記中間膜の楔角よりも大きい。
【００１７】
本発明に係る合わせガラスのある特定の局面では、前記第１の合わせガラス部材の楔角が、前記中間膜の楔角よりも０．１０ｍｒａｄ以上大きい。
【００１８】
本発明に係る合わせガラスのある特定の局面では、前記中間膜が、２層以上の構造を有し、前記中間膜の少なくとも２層がそれぞれ、０．１０ｍｒａｄ以上の楔角を有する。
【００１９】
本発明に係る合わせガラスのある特定の局面では、前記中間膜が、１．５ｍｒａｄを超える楔角を有する。
【００２０】
本発明に係る合わせガラスのある特定の局面では、前記中間膜が、１．８５ｍｒａｄを超える楔角を有する。
【００２１】
本発明に係る合わせガラスのある特定の局面では、前記合わせガラスが、２．０ｍｒａｄを超える楔角を有する。
【００２２】
本発明に係る合わせガラスのある特定の局面では、前記第１の合わせガラス部材が、０．１０ｍｒａｄ以上の楔角を有し、前記第２の合わせガラス部材が、０．１０ｍｒａｄ以上の楔角を有する。
【００２３】
本発明に係る合わせガラスのある特定の局面では、前記合わせガラスは、ヘッドアップディスプレイである合わせガラスであり、ヘッドアップディスプレイの表示領域を有する。
【００２４】
本発明に係る合わせガラスのある特定の局面では、前記中間膜が、熱可塑性樹脂を含む。
【００２５】
本発明に係る合わせガラスのある特定の局面では、前記中間膜が、可塑剤を含む。
【００２６】
本発明に係る合わせガラスのある特定の局面では、前記中間膜が、第１の層と、前記第１の層の第１の表面側に配置された第２の層とを備える。
【００２７】
本発明に係る合わせガラスのある特定の局面では、前記中間膜が、前記第１の層の前記第１の表面とは反対の第２の表面側に配置された第３の層を備える。
【発明の効果】
【００２８】
本発明に係る合わせガラスは、一端と、上記一端の反対側に、上記一端よりも大きい厚みを有する他端とを有する。本発明に係る合わせガラスは、第１の合わせガラス部材と、第２の合わせガラス部材と、上記第１の合わせガラス部材と上記第２の合わせガラス部材との間に配置された中間膜とを備える。本発明に係る合わせガラスでは、上記中間膜が、０．１０ｍｒａｄ以上２．０ｍｒａｄ以下の楔角を有する。本発明に係る合わせガラスの楔角は、上記中間膜の楔角よりも大きい。本発明に係る合わせガラスでは、上記の構成が備えられているので、多重像を抑えることができる。
【図面の簡単な説明】
【００２９】
【図１】図１（ａ）及び（ｂ）は、本発明の第１の実施形態に係る合わせガラスを模式的に示す断面図及び正面図である。
【図２】図２は、本発明の第２の実施形態に係る合わせガラスを模式的に示す断面図である。
【図３】図３（ａ）及び（ｂ）は、本発明の第３の実施形態に係る合わせガラスを模式的に示す断面図及び正面図である。
【図４】図４は、本発明の第４の実施形態に係る合わせガラスを模式的に示す断面図である。
【発明を実施するための形態】
【００３０】
以下、本発明を詳細に説明する。
【００３１】
本発明に係る合わせガラスは、一端と、上記一端の反対側に、上記一端よりも大きい厚みを有する他端とを有する。本発明に係る合わせガラスは、第１の合わせガラス部材と、第２の合わせガラス部材と、中間膜とを備える。本発明に係る合わせガラスでは、上記中間膜は、上記第１の合わせガラス部材と上記第２の合わせガラス部材との間に配置されている。
【００３２】
本発明に係る合わせガラスでは、上記中間膜が、０．１０ｍｒａｄ以上２．０ｍｒａｄ以下の楔角を有する。本発明に係る合わせガラスの楔角は、上記中間膜の楔角よりも大きい。
【００３３】
上記第１の合わせガラス部材は、一端と、上記一端の反対側に他端とを有する。上記一端と上記他端とは、上記第１の合わせガラス部材において対向し合う両側の端部である。
【００３４】
上記第２の合わせガラス部材は、一端と、上記一端の反対側に他端とを有する。上記一端と上記他端とは、上記第２の合わせガラス部材において対向し合う両側の端部である。
【００３５】
上記合わせガラスは、一端と、上記一端の反対側に他端とを有する。上記一端と上記他端とは、上記合わせガラスにおいて対向し合う両側の端部である。上記合わせガラスでは、上記他端の厚みが、上記一端の厚みよりも大きい。
【００３６】
上記中間膜は、一端と、上記一端の反対側に他端とを有する。上記一端と上記他端とは、上記中間膜において対向し合う両側の端部である。上記中間膜では、上記他端の厚みが、上記一端の厚みよりも大きい。
【００３７】
上記第１の合わせガラス部材、上記第２の合わせガラス部材及び上記中間膜の一端は、上記合わせガラスの一端側である。上記第１の合わせガラス部材、上記第２の合わせガラス部材及び上記中間膜の他端は、上記合わせガラスの他端側である。
【００３８】
本発明では、上記の構成が備えられているので、多重像を抑えることができる。特に、本発明に係る合わせガラスでは、上記中間膜が、０．１０ｍｒａｄ以上２．０ｍｒａｄ以下の楔角を有し、上記合わせガラスの楔角が、上記中間膜の楔角よりも大きいので、多重像を抑えることができる。本発明では、表示ユニットから表示情報を合わせガラスに反射させたときに、多重像の発生がかなり抑えられる。
【００３９】
上記合わせガラスでは、コントロールユニットから送信される速度などの計測情報等を、インストゥルメンタル・パネルの表示ユニットから、フロントガラスに映し出すことができる。このため、自動車の運転者が視野を下げることなく、前方の視野と計測情報とを同時に視認することができる。
【００４０】
トラックやバス等のフロントガラスの取り付け角度は大きい。取り付け角度が大きい場合には、楔角を大きくする必要がある。本発明では、上記合わせガラスの楔角が、上記中間膜の楔角よりも大きいので、該中間膜以外の部材がある程度の楔角を有し、中間膜単独で楔角を大きくする場合よりも、中間膜の楔角を小さくすることができる。このため、本発明では、中間膜を安定的に製造することが容易である。
【００４１】
本発明では、トラックやバス等のフロントガラスの取り付け角度が大きい車に適した合わせガラスを得ることができる。
【００４２】
第１の合わせガラス部材は、楔状の合わせガラス部材であることが好ましい。上記第１の合わせガラス部材では、上記他端の厚みが、上記一端の厚みよりも大きいことが好ましい。第２の合わせガラス部材は、０．１０ｍｒａｄ以上の楔角を有していてもよく、０．１０ｍｒａｄ未満の楔角を有していてもよい。第２の合わせガラス部材は、楔状の合わせガラス部材であってもよく、矩形の合わせガラス部材であってもよい。
【００４３】
第１の合わせガラス部材及び第２の合わせガラス部材における「楔角」は、第１の合わせガラス部材全体及び第２の合わせガラス部材全体での楔角を意味する。
【００４４】
中間膜は、０．１０ｍｒａｄ以上２．０ｍｒａｄ以下の楔角を有する。中間膜は、通常、楔状の中間膜である。
【００４５】
多重像をより一層抑える観点からは、上記第１の合わせガラス部材の楔角は、上記中間膜の楔角よりも大きいことが好ましい。多重像をより一層抑える観点からは、上記第１の合わせガラス部材の楔角は、上記中間膜の楔角よりも、好ましくは０．０５ｍｒａｄ以上大きく、より好ましくは０．１０ｍｒａｄ以上大きく、更に好ましくは０．１５ｍｒａｄ以上大きく、特に好ましくは０．２０ｍｒａ以上大きく、最も好ましくは０．２５ｍｒａｄ以上大きい。
【００４６】
多重像をより一層抑える観点からは、上記第２の合わせガラス部材の楔角は、上記中間膜の楔角よりも大きいことが好ましい。多重像をより一層抑える観点からは、上記第２の合わせガラス部材の楔角は、上記中間膜の楔角よりも、好ましくは０．０５ｍｒａｄ以上大きく、より好ましくは０．１０ｍｒａｄ以上大きく、更に好ましくは０．１５ｍｒａｄ以上大きく、特に好ましくは０．２０ｍｒａ以上大きく、最も好ましくは０．２５ｍｒａｄ以上大きい。
【００４７】
上記中間膜は、１層の構造又は２層以上の構造を有する。上記中間膜は、１層の構造を有していてもよく、２層以上の構造を有していてもよい。上記中間膜は、２層の構造を有していてもよく、３層の構造を有していてもよく、３層以上の構造を有していてもよい。上記中間膜は、単層の中間膜であってもよく、多層の中間膜であってもよい。
【００４８】
２層以上の構造を有する中間膜では、中間膜の少なくとも１層が、０．１０ｍｒａｄ以上の楔角を有することが好ましい。多重像をより一層抑える観点からは、中間膜の少なくとも２層がそれぞれ、０．１０ｍｒａｄ以上の楔角を有することが好ましい。中間膜は、０．２ｍｒａｄ以上の楔角を有していてもよい。中間膜の少なくとも３層がそれぞれ、０．１０ｍｒａｄ以上の楔角を有していてもよい。中間膜は、０．３ｍｒａｄ以上の楔角を有していてもよい。
【００４９】
多重像をより一層抑える観点からは、２層以上の構造を有する中間膜の場合には、上記合わせガラスの楔角が、中間膜の全層中の最も楔角が大きい層の楔角よりも、大きいことが好ましい。
【００５０】
上記合わせガラスは、例えば、ヘッドアップディスプレイの表示領域を有する。上記表示領域は、情報を良好に表示させることができる領域である。
【００５１】
上記合わせガラスは、ヘッドアップディスプレイ（ＨＵＤ）であることが好ましい。
【００５２】
上記中間膜は、例えば、ヘッドアップディスプレイの表示領域に対応する表示対応領域を有する。上記表示対応領域は、情報を良好に表示させることができる領域である。
【００５３】
上記中間膜は、ＨＵＤ用中間膜であることが好ましい。
【００５４】
上記ヘッドアップディスプレイを用いて、ヘッドアップディスプレイシステムを得ることができる。ヘッドアップディスプレイシステムは、上記合わせガラスと、画像表示用の光を合わせガラスに照射するための光源装置とを備える。上記光源装置は、例えば、車両において、ダッシュボードに取り付けることができる。上記光源装置から、上記合わせガラスの上記表示領域に光を照射することで、画像表示を行うことができる。
【００５５】
多重像をより一層抑制する観点からは、上記第１の合わせガラス部材の楔角は、好ましくは０．１０ｍｒａｄ以上、より好ましくは０．１５ｍｒａｄ以上、更に好ましくは０．２０ｍｒａｄ以上、特に好ましくは０．２５ｍｒａｄ以上、好ましくは２．０ｍｒａｄ以下、より好ましくは１．５ｍｒａｄ以下である。
【００５６】
上記第２の合わせガラス部材の楔角は、０ｍｒａｄ以上（０ｍｒａｄのとき楔状ではない）である。多重像をより一層抑制する観点からは、上記第２の合わせガラス部材の楔角は、好ましくは０ｍｒａｄ以上、より好ましくは０．１０ｍｒａｄ以上、更に好ましくは０．１５ｍｒａｄ以上、特に好ましくは０．２０ｍｒａｄ以上、最も好ましくは０．２５ｍｒａｄ以上、好ましくは２．０ｍｒａｄ以下、より好ましくは１．５ｍｒａｄ以下である。
【００５７】
上記中間膜の楔角は、０．１０ｍｒａｄ以上２．０ｍｒａｄ以下である。多重像をより一層抑制する観点からは、上記中間膜の楔角は、好ましくは０．１５ｍｒａｄ以上、好ましくは０．２０ｍｒａｄ以上、好ましくは０．２５ｍｒａｄ以上、好ましくは０．５ｍｒａｄ以上、好ましくは１．０ｍｒａｄ以上である。多重像を更に一層抑制する観点からは、好ましくは１．５ｍｒａｄ以上、好ましくは１．５ｍａｄを超え、好ましくは１．８５ｍｒａｄ以上、好ましくは１．８５ｍｒａｄを超える。また、上記中間膜の楔角が大きいほど、取り付け角度が大きい車に適した合わせガラスを得ることができる。
【００５８】
多重像をより一層抑制する観点からは、上記合わせガラスの楔角は、好ましくは０．１０ｍｒａｄを超え、好ましくは０．２０ｍｒａｄを超え、好ましくは０．２５ｍｒａｄを超え、好ましくは０．５ｍｒａｄを超え、好ましくは１．０ｍｒａｄを超える。多重像を更に一層抑制する観点からは、好ましくは１．５ｍｒａｄを超え、好ましくは１．８５ｍｒａｄを超え、好ましくは２．０ｍｒａｄを超える。また、上記合わせガラスの楔角が大きいほど、取り付け角度が大きい車に適した合わせガラスを得ることができる。軽量にする観点からは、上記合わせガラスの楔角は、好ましくは５ｍｒａｄ未満、より好ましくは４ｍｒａｄ未満、更に好ましくは３ｍｒａｄ未満である。
【００５９】
合わせガラスの楔角θは、合わせガラスにおける最大厚み部分と最小厚み部分との合わせガラスの第１の表面（一方の表面）部分を結んだ直線と、合わせガラスにおける最大厚み部分と最小厚み部分との合わせガラスの第２の表面（他方の表面）部分を結んだ直線との交点における内角である。なお、最大厚み部分が複数ある、最小厚み部分が複数ある、最大厚み部分が一定の領域にある、又は最小厚み部分が一定の領域にある場合には、楔角θを求めるための最大厚み部分及び最小厚み部分は、求められる楔角θが最も大きくなるように選択される。第１の合わせガラス部材、第２の合わせガラス部材、及び中間膜の楔角は、合わせガラスの楔角と同様に判断することができる。
【００６０】
上記中間膜の楔角、第１の合わせガラス部材の楔角、第２の合わせガラス部材の楔角、合わせガラスの楔角θは、以下のように近似的に算出することができる。上記最大厚み部分と上記最小厚み部分とのそれぞれにて中間膜、第１の合わせガラス部材、第２の合わせガラス部材、合わせガラスの厚みを測定する。（上記最大厚み部分おける厚みと、上記最小厚み部分における厚みとの差の絶対値（μｍ）÷上記最大厚み部分から上記最小厚み部分までの距離（ｍｍ））の結果に基づいて、楔角を近似的に算出する。
【００６１】
なお、完全矩形の合わせガラス部材における楔角は、０ｍｒａｄである。楔状の合わせガラス部材ではない場合の０ｍｒａｄの角度も、楔角と称する。
【００６２】
上記中間膜の楔角、上記中間膜の厚みの測定に用いる測定器としては、接触式厚み計測器「ＴＯＦ−４Ｒ」（山文電気社製）等が挙げられる。
【００６３】
上記厚みの測定は、上述の測定器を用い、膜搬送速度２．１５〜２．２５ｍｍ／分で、一端から他端に向けて最短距離となるように行う。
【００６４】
上記中間膜を合わせガラスとした後の上記中間膜の楔角、第１の合わせガラス部材、第２の合わせガラス部材、合わせガラスの楔角θ、上記中間膜の厚み、第１の合わせガラス部材の厚み、第２の合わせガラス部材の厚み、合わせガラスの厚みの測定に、適宜の測定器が用いられる。該測定器としては、非接触多層膜厚測定器「ＯＰＴＩＧＡＵＧＥ」（ルメトリクス社製）等が挙げられる。合わせガラスのままで、中間膜、第１の合わせガラス部材、第２の合わせガラス部材の厚みを測定することができる。
【００６５】
合わせガラスの透明性を高める観点からは、上記合わせガラスの可視光線透過率は、好ましくは６５％以上、より好ましくは７０％以上、更に好ましくは７１％以上、特に好ましくは７２％以上、最も好ましくは７２．５％以上である。
【００６６】
上記可視光線透過率は、合わせガラスの他端から一端に向けて２０ｃｍの位置で測定される。
【００６７】
多重像をより一層抑える観点、及び耐貫通性を高める観点からは、合わせガラスの厚みは、好ましくは５．７５ｍｍ以上、より好ましくは６．００ｍｍ以上である。軽量にする観点からは、合わせガラスの厚みは、好ましくは６．７５ｍｍ以下、より好ましくは６．５０ｍｍ以下である。
【００６８】
以下、図面を参照しつつ、本発明の具体的な実施形態を説明する。
【００６９】
図１（ａ）及び（ｂ）は、本発明の第１の実施形態に係る合わせガラスを模式的に示す断面図及び正面図である。図１（ａ）は、図１（ｂ）中のＩ−Ｉ線に沿う断面図である。図２は、本発明の第２の実施形態に係る合わせガラスを模式的に示す断面図である。
【００７０】
なお、図１（ａ）、図１（ｂ）、図２及び後述する図における合わせガラスの大きさ及び寸法は、図示の便宜上、実際の大きさ及び形状から適宜変更している。図１（ａ）、図１（ｂ）、図２及び後述の図では、図示の便宜上、合わせガラス及び合わせガラスを構成する各部材の厚み、並びに楔角（θ）は、実際の厚み及び楔角とは異なるように示されている。なお、図１（ａ）、図１（ｂ）、図２及び後述する図において、異なる箇所は互いに置き換え可能である。
【００７１】
図１（ａ）及び図１（ｂ）には、合わせガラス１１が示されている。図２には、合わせガラス１１Ａが示されている。
【００７２】
合わせガラス１１，１１Ａは、一端１１ａと、一端１１ａの反対側に他端１１ｂとを有する。一端１１ａと他端１１ｂとは対向し合う両側の端部である。合わせガラス１１，１１Ａの他端１１ｂの厚みは一端１１ａの厚みよりも大きい。従って、合わせガラス１１，１１Ａは、厚みの薄い領域と、厚みの厚い領域とを有する。
【００７３】
合わせガラス１１，１１Ａは、ヘッドアップディスプレイである。合わせガラス１１，１１Ａは、ヘッドアップディスプレイの表示領域Ｒ１を有する。
【００７４】
合わせガラス１１，１１Ａは、表示領域Ｒ１の隣に周囲領域Ｒ２を有する。
【００７５】
合わせガラス１１，１１Ａは、表示領域Ｒ１と離れて、シェード領域Ｒ３を有する。シェード領域Ｒ３は、合わせガラス１１，１１Ａの縁部に位置している。
【００７６】
図１（ａ）及び図１（ｂ）に示す合わせガラス１１は、第１の合わせガラス部材２と、中間膜１と、第２の合わせガラス部材３とを備える。第１の合わせガラス部材２と、中間膜１と、第２の合わせガラス部材３とは、この順で並んで配置されている。中間膜１は、第１の合わせガラス部材２と第２の合わせガラス部材３との間に配置されている。
【００７７】
中間膜１は、２層以上の構造を有する多層の中間膜である。具体的には、中間膜１は、３層の構造を有する。中間膜１は、第２の層２２と、第１の層２１と、第３の層２３とを備える。第２の層２２と、第１の層２１と、第３の層２３とは、この順で並んで配置されている。第１の層２１は、第２の層２２と第３の層２３との間に配置されている。第２の層２２は、第１の層２１の第１の表面側に配置されている。第３の層２３は、第１の層２１の上記第１の表面とは反対の第２の表面側に配置されている。
【００７８】
第１の合わせガラス部材２は、楔状であり、０．１０ｍｒａｄ以上の楔角を有する。第２の合わせガラス部材３は、楔状であり、０．１０ｍｒａｄ以上の楔角を有する。中間膜１は、楔状であり、０．１０ｍｒａｄ以上２．０ｍｒａｄ以下の楔角を有し、具体的には０．２０ｍｒａｄ以上２．０ｍｒａｄ以下の楔角を有する。第１の層２１は、矩形であり、０．１０ｍｒａｄ未満の楔角を有する。第２の層２２及び第３の層２３は、楔状であり、０．１０ｍｒａｄ以上の楔角を有する。
【００７９】
図２に示す合わせガラス１１Ａは、第１の合わせガラス部材２Ａと、中間膜１Ａと、第２の合わせガラス部材３Ａとを備える。第１の合わせガラス部材２Ａと、中間膜１Ａと、第２の合わせガラス部材３Ａとは、この順で並んで配置されている。中間膜１Ａは、第１の合わせガラス部材２Ａと第２の合わせガラス部材３Ａとの間に配置されている。
【００８０】
中間膜１Ａは、２層以上の構造を有する多層の中間膜である。具体的には、中間膜１Ａは、３層の構造を有する。中間膜１Ａは、第２の層２２Ａと、第１の層２１Ａと、第３の層２３Ａとを備える。第２の層２２Ａと、第１の層２１Ａと、第３の層２３Ａとは、この順で並んで配置されている。第１の層２１Ａは、第２の層２２Ａと第３の層２３Ａとの間に配置されている。第２の層２２Ａは、第１の層２１Ａの第１の表面側に配置されている。第３の層２３Ａは、第１の層２１Ａの上記第１の表面とは反対の第２の表面側に配置されている。
【００８１】
第１の合わせガラス部材２Ａは、楔状であり、０．１０ｍｒａｄ以上の楔角を有する。第２の合わせガラス部材３Ａは、矩形であり、０．１０ｍｒａｄ未満の楔角を有する。中間膜１Ａは、楔状であり、０．１０ｍｒａｄ以上２．０ｍｒａｄ以下の楔角を有する。中間膜１Ａは、楔形である。第１の層２１Ａは、矩形であり、０．１０ｍｒａｄ未満の楔角を有する。第２の層２２Ａ及び第３の層２３Ａは、楔状であり、０．１０ｍｒａｄ以上の楔角を有する。
【００８２】
図３（ａ）及び（ｂ）は、本発明の第３の実施形態に係る合わせガラスを模式的に示す断面図及び正面図である。図３（ａ）は、図３（ｂ）中のＩ−Ｉ線に沿う断面図である。図４は、本発明の第４の実施形態に係る合わせガラスを模式的に示す断面図である。
【００８３】
図３（ａ）及び図３（ｂ）には、合わせガラス１１Ｂが示されている。図４には、合わせガラス１１Ｃが示されている。
【００８４】
合わせガラス１１Ｂ，１１Ｃは、一端１１ａと、一端１１ａの反対側に他端１１ｂとを有する。一端１１ａと他端１１ｂとは対向し合う両側の端部である。合わせガラス１１Ｂ，１１Ｃの他端１１ｂの厚みは一端１１ａの厚みよりも大きい。従って、合わせガラス１１Ｂ，１１Ｃは、厚みの薄い領域と、厚みの厚い領域とを有する。
【００８５】
合わせガラス１１Ｂ，１１Ｃは、ヘッドアップディスプレイである。合わせガラス１１Ｂ，１１Ｃは、ヘッドアップディスプレイの表示領域Ｒ１を有する。
【００８６】
合わせガラス１１Ｂ，１１Ｃは、表示領域Ｒ１の隣に周囲領域Ｒ２を有する。
【００８７】
合わせガラス１１Ｂ，１１Ｃは、表示領域Ｒ１と離れて、シェード領域Ｒ３を有する。シェード領域Ｒ３は、合わせガラス１１Ｂ，１１Ｃの縁部に位置している。
【００８８】
図３（ａ）及び図３（ｂ）に示す合わせガラス１１Ｂは、第１の合わせガラス部材２Ｂと、中間膜１Ｂと、第２の合わせガラス部材３Ｂとを備える。第１の合わせガラス部材２Ｂと、中間膜１Ｂと、第２の合わせガラス部材３Ｂとは、この順で並んで配置されている。中間膜１Ｂは、第１の合わせガラス部材２Ｂと第２の合わせガラス部材３Ｂとの間に配置されている。
【００８９】
中間膜１Ｂは、１層の構造を有する単層の中間膜である。
【００９０】
第１の合わせガラス部材２Ｂは、楔状であり、０．１０ｍｒａｄ以上の楔角を有する。第２の合わせガラス部材３Ｂは、楔状であり、０．１０ｍｒａｄ以上の楔角を有する。中間膜１Ｂは、楔状であり、０．１０ｍｒａｄ以上２．０ｍｒａｄ以下の楔角を有し、具体的には０．２０ｍｒａｄ以上２．０ｍｒａｄ以下の楔角を有する。
【００９１】
図４に示す合わせガラス１１Ｃは、第１の合わせガラス部材２Ｃと、中間膜１Ｃと、第２の合わせガラス部材３Ｃとを備える。第１の合わせガラス部材２Ｃと、中間膜１Ｃと、第２の合わせガラス部材３Ｃとは、この順で並んで配置されている。中間膜１Ｃは、第１の合わせガラス部材２Ｃと第２の合わせガラス部材３Ｃの間に配置されている。
【００９２】
中間膜１Ｃは、１層の構造を有する単層の中間膜である。
【００９３】
第１の合わせガラス部材２Ｃは、楔状であり、０．１０ｍｒａｄ以上の楔角を有する。第２の合わせガラス部材３Ｃは、矩形であり、０．１０ｍｒａｄ未満の楔角を有する。中間膜１Ｃは、楔状であり、０．１０ｍｒａｄ以上２．０ｍｒａｄ以下の楔角を有する。
【００９４】
図１〜４には、一端側から他端側にかけて厚みの増加量が均一である中間膜、合わせガラス部材及び合わせガラスが示されている。本発明に係る合わせガラスは、一端側から他端側にかけて厚みの増加量が異なる部分を有する合わせガラスであってもよい。上記合わせガラスは、一端側から他端側にかけて厚みの増加量が大きくなる部分を有する合わせガラスであってもよく、一端側から他端側にかけて厚みの増加量が小さくなる部分を有する合わせガラスであってもよい。多重像をより一層抑制する観点からは、上記合わせガラスは、一端側から他端側にかけて厚みの増加量が大きくなる部分を有する合わせガラスであるか、又は、一端側から他端側にかけて厚みの増加量が小さくなる部分を有する合わせガラスであることが好ましい。
【００９５】
上記中間膜は、一端側から他端側にかけて厚みの増加量が異なる部分を有する中間膜であってもよい。上記中間膜は、一端側から他端側にかけて厚みの増加量が大きくなる部分を有する中間膜であってもよく、一端側から他端側にかけて厚みの増加量が小さくなる部分を有する中間膜であってもよい。対する多重像をより一層抑制する観点からは、上記中間膜は、一端側から他端側にかけて厚みの増加量が大きくなる部分を有する中間膜であるか、又は、一端側から他端側にかけて厚みの増加量が小さくなる部分を有する中間膜であることが好ましい。
【００９６】
上記第１の合わせガラス部材が楔状である場合に、上記第１の合わせガラス部材は、一端側から他端側にかけて厚みの増加量が異なる部分を有する合わせガラス部材であってもよい。上記第１の合わせガラス部材が楔状である場合に、上記第１の合わせガラス部材は、一端側から他端側にかけて厚みの増加量が大きくなる部分を有する合わせガラス部材であってもよく、一端側から他端側にかけて厚みの増加量が小さくなる部分を有する合わせガラス部材であってもよい。上記第１の合わせガラス部材が楔状である場合に、多重像をより一層抑制する観点からは、上記第１の合わせガラス部材は、一端側から他端側にかけて厚みの増加量が大きくなる部分を有する合わせガラス部材であるか、又は、一端側から他端側にかけて厚みの増加量が小さくなる部分を有する合わせガラス部材であることが好ましい。
【００９７】
上記第２の合わせガラス部材が楔状である場合に、上記第２の合わせガラス部材は、一端側から他端側にかけて厚みの増加量が異なる合わせガラス部材であってもよい。上記第２の合わせガラス部材が楔状である場合に、上記第２の合わせガラス部材は、一端側から他端側にかけて厚みの増加量が大きくなる部分を有する合わせガラス部材であってもよく、一端側から他端側にかけて厚みの増加量が小さくなる部分を有する合わせガラス部材であってもよい。上記第２の合わせガラス部材が楔状である場合に、多重像をより一層抑制する観点からは、上記第２の合わせガラス部材は、一端側から他端側にかけて厚みの増加量が大きくなる部分を有する合わせガラス部材であるか、又は、一端側から他端側にかけて厚みの増加量が小さくなる部分を有する合わせガラス部材であることが好ましい。
【００９８】
多重像をより一層効果的に抑える観点からは、上記合わせガラスは、上記一端（薄い側）から上記他端に向けて６ｃｍの位置から、上記一端から他端に向けて６３．８ｃｍの位置までの領域内に、上記表示領域を有することが好ましい。上記表示領域は、上記一端から上記他端に向けて６ｃｍの位置から、上記一端から他端に向けて６３．８ｃｍの位置までの領域内の一部に存在していてもよく、全体に存在していてもよい。
【００９９】
合わせガラスは、厚み方向の断面形状が楔状である部分を有することが好ましい。表示領域の厚み方向の断面形状が楔状であることが好ましい。楔状及び矩形であるか否かは、厚み方向の断面形状で判断することができる。
【０１００】
多層かつ楔状の中間膜においては、いずれの層が楔状であってもよい。多層かつ楔状の中間膜においては、１層のみが楔状であってもよく、複数の層が楔状であってもよい。
【０１０１】
多重像を効果的に抑える観点からは、上記一端から上記他端に向けて６ｃｍの位置から、上記一端から上記他端に向けて６３．８ｃｍの位置までの領域において、合わせガラスは、厚み方向の断面形状が楔状である部分を有することが好ましい。厚み方向の断面形状が楔状である部分は、上記一端から他端に向けて６３．８ｃｍの位置までの領域内の一部に存在していてもよく、全体に存在していてもよい。
【０１０２】
上記中間膜及び上記合わせガラスは、シェード領域を有していてもよい。上記シェード領域は、上記表示対応領域と離れていてもよい。上記シェード領域は、例えば、太陽光線又は屋外照明等により、運転中のドライバーが眩しさを感じるのを防ぐことなどを目的として設けられる。上記シェード領域は、遮熱性を付与するために設けられることもある。上記シェード領域は、中間膜又は合わせガラスの縁部に位置することが好ましい。上記シェード領域は帯状であることが好ましい。
【０１０３】
シェード領域においては、色及び可視光線透過率を変えたりするために、着色剤又は充填剤を用いてもよい。着色剤又は充填剤は、中間膜の厚み方向の一部の領域にのみ含まれていてもよく、中間膜又は合わせガラスの厚み方向の全体の領域に含まれていてもよい。
【０１０４】
表示をより一層良好にし、視野をより一層広げる観点からは、上記表示対応領域及び上記表示領域の可視光線透過率は好ましくは８０％以上、より好ましくは８８％以上、更に好ましくは９０％以上である。上記表示対応領域及び上記表示領域の可視光線透過率は、上記シェード領域の可視光線透過率よりも高いことが好ましい。上記表示対応領域及び上記表示領域の可視光線透過率は、上記シェード領域の可視光線透過率よりも低くてもよい。上記表示対応領域及び上記表示領域の可視光線透過率は、上記シェード領域の可視光線透過率よりも、好ましくは５０％以上高く、より好ましくは６０％以上高い。
【０１０５】
なお、例えば、表示対応領域、表示領域及びシェード領域において、可視光線透過率が変化している場合には、表示対応領域の中心位置、表示領域の中間位置及びシェード領域の中心位置にて、可視光線透過率が測定される。
【０１０６】
分光光度計（日立ハイテク社製「Ｕ−４１００」）を用いて、ＪＩＳ  Ｒ３２１１：１９９８に準拠して、３８０〜７８０ｎｍにおける上記可視光線透過率を測定することができる。
【０１０７】
上記表示対応領域及び上記表示領域は、長さ方向と幅方向とを有することが好ましい。中間膜及び合わせガラスの汎用性に優れるので、上記表示対応領域及び上記表示領域の幅方向が、上記一端と上記他端とを結ぶ方向であることが好ましい。上記表示対応領域及び上記表示領域は、帯状であることが好ましい。
【０１０８】
上記中間膜は、ＭＤ方向とＴＤ方向とを有することが好ましい。中間膜は、例えば、溶融押出成形により得られる。ＭＤ方向は、中間膜の製造時の中間膜の流れ方向である。ＴＤ方向は、中間膜の製造時の中間膜の流れ方向と直交する方向であり、かつ中間膜の厚み方向と直交する方向である。上記一端と上記他端とが、ＴＤ方向の両側に位置していることが好ましい。
【０１０９】
上記合わせガラスの一端と他端との間の距離をＸとする。合わせガラスは、一端から内側に向かって０Ｘ〜０．２Ｘの距離の領域に最小厚みを有し、他端から内側に向かって０Ｘ〜０．２Ｘの距離の領域に最大厚みを有することが好ましい。合わせガラスは、一端から内側に向かって０Ｘ〜０．１Ｘの距離の領域に最小厚みを有し、他端から内側に向かって０Ｘ〜０．１Ｘの距離の領域に最大厚みを有することがより好ましい。合わせガラスは一端に最小厚みを有し、合わせガラスは他端に最大厚みを有することが好ましい。
【０１１０】
合わせガラスは、厚み均一部位を有していてもよい。上記厚み均一部位とは、合わせガラスの上記一端と上記他端を結ぶ方向での１０ｃｍの距離範囲あたり、厚みが１０μｍを超えて変化していないことをいう。従って、上記厚み均一部位は、合わせガラスの上記一端と上記他端を結ぶ方向での１０ｃｍの距離範囲あたり、厚みが１０μｍを超えて変化していない部位をいう。具体的には、上記厚み均一部位は、合わせガラスの上記一端と上記他端を結ぶ方向で厚みが全く変化していないか、又は、合わせガラスの上記一端と上記他端を結ぶ方向での１０ｃｍの距離範囲あたり、厚みが１０μｍ以下で変化している部位をいう。
【０１１１】
合わせガラスの一端と他端との距離Ｘは、好ましくは３ｍ以下、より好ましくは２ｍ以下、特に好ましくは１．５ｍ以下であり、好ましくは０．５ｍ以上、より好ましくは０．８ｍ以上、特に好ましくは１ｍ以上である。
【０１１２】
合わせガラスの製造前において、上記中間膜は、ロール状に巻かれて、中間膜のロール体とされてもよい。ロール体は、巻き芯と、中間膜とを備えていてもよい。中間膜は、巻き芯の外周に巻かれてもよい。
【０１１３】
上記合わせガラスの製造方法は特に限定されない。例えば、上記第１，第２の合わせガラス部材の間に、上記中間膜を挟んで、押圧ロールに通したり、又はゴムバックに入れて減圧吸引したりする。これにより、第１の合わせガラス部材と中間膜及び第２の合わせガラス部材と中間膜との間に残留する空気を脱気する。その後、約７０〜１１０℃で予備接着して積層体を得る。次に、積層体をオートクレーブに入れたり、又はプレスしたりして、約１２０〜１５０℃及び１〜１．５ＭＰａの圧力で圧着する。このようにして、合わせガラスを得ることができる。
【０１１４】
上記合わせガラスは、自動車、鉄道車両、航空機、船舶及び建築物等に使用できる。上記合わせガラスは、建築物用又は車両用の合わせガラスであることが好ましく、車両用の合わせガラスであることがより好ましい。上記合わせガラスは、これらの用途以外にも使用できる。上記合わせガラスは、自動車のフロントガラスであることが特に好ましい。
【０１１５】
以下、本発明に係る合わせガラスを構成する各部材の他の詳細を説明する。
【０１１６】
（第１，第２の合わせガラス部材）
上記第１，第２の合わせガラス部材としては、ガラス板及びＰＥＴ（ポリエチレンテレフタレート）フィルム等が挙げられる。上記合わせガラスには、２枚のガラス板の間に中間膜が挟み込まれている合わせガラスだけでなく、ガラス板とＰＥＴフィルム等との間に中間膜が挟み込まれている合わせガラスも含まれる。合わせガラスは、ガラス板を備えた積層体であり、少なくとも１枚のガラス板が用いられていることが好ましい。上記第１，第２の合わせガラス部材がそれぞれガラス板又はＰＥＴ（ポリエチレンテレフタレート）フィルムであり、かつ上記合わせガラスが、上記第１，第２の合わせガラス部材として、少なくとも１枚のガラス板を含むことが好ましい。上記第１，第２の合わせガラス部材の双方がガラス板であることが特に好ましい。
【０１１７】
上記ガラス板としては、無機ガラス及び有機ガラスが挙げられる。上記無機ガラスとしては、フロート板ガラス、熱線吸収板ガラス、熱線反射板ガラス、磨き板ガラス、型板ガラス、網入り板ガラス、線入り板ガラス及びグリーンガラス等が挙げられる。上記有機ガラスは、無機ガラスに代わる合成樹脂ガラスである。上記有機ガラスとしては、ポリカーボネート板及びポリ（メタ）アクリル樹脂板等が挙げられる。上記ポリ（メタ）アクリル樹脂板としては、ポリメチル（メタ）アクリレート板等が挙げられる。
【０１１８】
上記第１の合わせガラス部材及び上記第２の合わせガラス部材はそれぞれ、クリアガラス又は熱線吸収板ガラスであることが好ましい。熱線吸収板ガラスは、グリーンガラスであることが好ましい。上記熱線吸収板ガラスは、ＪＩＳ  Ｒ３２０８に準拠した熱線吸収板ガラスである。
【０１１９】
（中間膜）
中間膜の平均厚みをＴとする。上記第１の層の平均厚みは、好ましくは０．０３５Ｔ以上、より好ましくは０．０６２５Ｔ以上、更に好ましくは０．１Ｔ以上、好ましくは０．４Ｔ以下、より好ましくは０．３７５Ｔ以下、更に好ましくは０．２５Ｔ以下、特に好ましくは０．１５Ｔ以下である。上記第１の層の平均厚みが０．４Ｔ以下であると、曲げ剛性がより一層良好になる。
【０１２０】
上記第２の層及び上記第３の層の平均厚みはそれぞれ、好ましくは０．３Ｔ以上、より好ましくは０．３１２５Ｔ以上、更に好ましくは０．３７５Ｔ以上、好ましくは０．９７Ｔ以下、より好ましくは０．９３７５Ｔ以下、更に好ましくは０．９Ｔ以下である。上記第２の層及び上記第３の層の平均厚みはそれぞれ、０．４６８７５Ｔ以下であってもよく、０．４５Ｔ以下であってもよい。また、上記第２の層及び上記第３の層の平均厚みがそれぞれ上記下限以上及び上記上限以下であると、合わせガラスの剛性と遮音性がより一層高くなる。
【０１２１】
上記第２の層の平均厚みと上記第３の層の平均厚みとの合計は、好ましくは０．６２５Ｔ以上、より好ましくは０．７５Ｔ以上、更に好ましくは０．８５Ｔ以上、好ましくは０．９７Ｔ以下、より好ましくは０．９３７５Ｔ以下、更に好ましくは０．９Ｔ以下である。また、上記第２の層の平均厚みと上記第３の層の平均厚みとの合計が上記下限以上及び上記上限以下であると、合わせガラスの剛性と遮音性がより一層高くなる。
【０１２２】
熱可塑性樹脂：
中間膜は、熱可塑性樹脂（以下、熱可塑性樹脂（０）と記載することがある）を含むことが好ましい。中間膜は、熱可塑性樹脂（０）として、ポリビニルアセタール樹脂（以下、ポリビニルアセタール樹脂（０）と記載することがある）を含むことが好ましい。上記第１の層は、熱可塑性樹脂（以下、熱可塑性樹脂（１）と記載することがある）を含むことが好ましい。上記第１の層は、熱可塑性樹脂（１）として、ポリビニルアセタール樹脂（以下、ポリビニルアセタール樹脂（１）と記載することがある）を含むことが好ましい。上記第２の層は、熱可塑性樹脂（以下、熱可塑性樹脂（２）と記載することがある）を含むことが好ましい。上記第２の層は、熱可塑性樹脂（２）として、ポリビニルアセタール樹脂（以下、ポリビニルアセタール樹脂（２）と記載することがある）を含むことが好ましい。上記第３の層は、熱可塑性樹脂（以下、熱可塑性樹脂（３）と記載することがある）を含むことが好ましい。上記第３の層は、熱可塑性樹脂（３）として、ポリビニルアセタール樹脂（以下、ポリビニルアセタール樹脂（３）と記載することがある）を含むことが好ましい。上記熱可塑性樹脂（１）と上記熱可塑性樹脂（２）と上記熱可塑性樹脂（３）とは、同一であってもよく、異なっていてもよい。遮音性がより一層高くなることから、上記熱可塑性樹脂（１）は、上記熱可塑性樹脂（２）及び上記熱可塑性樹脂（３）と異なることが好ましい。上記ポリビニルアセタール樹脂（１）と上記ポリビニルアセタール樹脂（２）と上記ポリビニルアセタール樹脂（３）とは、同一であってもよく、異なっていてもよい。遮音性がより一層高くなることから、上記ポリビニルアセタール樹脂（１）は、上記ポリビニルアセタール樹脂（２）及び上記ポリビニルアセタール樹脂（３）と異なることが好ましい。上記熱可塑性樹脂（０）、上記熱可塑性樹脂（１）、上記熱可塑性樹脂（２）及び上記熱可塑性樹脂（３）はそれぞれ、１種のみが用いられてもよく、２種以上が併用されてもよい。上記ポリビニルアセタール樹脂（０）、上記ポリビニルアセタール樹脂（１）、上記ポリビニルアセタール樹脂（２）及び上記ポリビニルアセタール樹脂（３）はそれぞれ、１種のみが用いられてもよく、２種以上が併用されてもよい。
【０１２３】
上記熱可塑性樹脂としては、ポリビニルアセタール樹脂、エチレン−酢酸ビニル共重合体樹脂、エチレン−アクリル酸共重合体樹脂、ポリウレタン樹脂及びポリビニルアルコール樹脂等が挙げられる。これら以外の熱可塑性樹脂を用いてもよい。
【０１２４】
上記熱可塑性樹脂は、ポリビニルアセタール樹脂であることが好ましい。ポリビニルアセタール樹脂と可塑剤との併用により、合わせガラス部材又は他の層に対するポリビニルアセタール樹脂と可塑剤とを含む層の接着力がより一層高くなる。
【０１２５】
上記ポリビニルアセタール樹脂は、例えば、ポリビニルアルコール（ＰＶＡ）をアルデヒドによりアセタール化することにより製造できる。上記ポリビニルアセタール樹脂は、ポリビニルアルコールのアセタール化物であることが好ましい。上記ポリビニルアルコールは、例えば、ポリ酢酸ビニルをけん化することにより得られる。上記ポリビニルアルコールのけん化度は、一般に７０〜９９．９モル％の範囲内である。
【０１２６】
上記ポリビニルアルコール（ＰＶＡ）の平均重合度は、好ましくは２００以上、より好ましくは５００以上、より一層好ましくは１５００以上、更に好ましくは１６００以上、特に好ましくは２６００以上、最も好ましくは２７００以上、好ましくは５０００以下、より好ましくは４０００以下、更に好ましくは３５００以下である。上記平均重合度が上記下限以上であると、合わせガラスの耐貫通性がより一層高くなる。上記平均重合度が上記上限以下であると、中間膜の成形が容易になる。
【０１２７】
上記ポリビニルアルコールの平均重合度は、ＪＩＳ  Ｋ６７２６「ポリビニルアルコール試験方法」に準拠した方法により求められる。
【０１２８】
上記ポリビニルアセタール樹脂に含まれるアセタール基の炭素数は特に限定されない。上記ポリビニルアセタール樹脂を製造する際に用いるアルデヒドは特に限定されない。上記ポリビニルアセタール樹脂におけるアセタール基の炭素数は３〜５であることが好ましく、３又は４であることがより好ましい。上記ポリビニルアセタール樹脂におけるアセタール基の炭素数が３以上であると、中間膜のガラス転移温度が充分に低くなる。
【０１２９】
上記アルデヒドは特に限定されない。一般には、炭素数が１〜１０のアルデヒドが好適に用いられる。上記炭素数が１〜１０のアルデヒドとしては、例えば、プロピオンアルデヒド、ｎ−ブチルアルデヒド、イソブチルアルデヒド、ｎ−バレルアルデヒド、２−エチルブチルアルデヒド、ｎ−ヘキシルアルデヒド、ｎ−オクチルアルデヒド、ｎ−ノニルアルデヒド、ｎ−デシルアルデヒド、ホルムアルデヒド、アセトアルデヒド及びベンズアルデヒド等が挙げられる。プロピオンアルデヒド、ｎ−ブチルアルデヒド、イソブチルアルデヒド、ｎ−ヘキシルアルデヒド又はｎ−バレルアルデヒドが好ましく、プロピオンアルデヒド、ｎ−ブチルアルデヒド又はイソブチルアルデヒドがより好ましく、ｎ−ブチルアルデヒドが更に好ましい。上記アルデヒドは、１種のみが用いられてもよく、２種以上が併用されてもよい。
【０１３０】
上記ポリビニルアセタール樹脂（０）の水酸基の含有率（水酸基量）は、好ましくは１５モル％以上、より好ましくは１８モル％以上、好ましくは４０モル％以下、より好ましくは３５モル％以下である。上記水酸基の含有率が上記下限以上であると、中間膜の接着力がより一層高くなる。また、上記水酸基の含有率が上記上限以下であると、中間膜の柔軟性が高くなり、中間膜の取扱いが容易になる。
【０１３１】
上記ポリビニルアセタール樹脂（１）の水酸基の含有率（水酸基量）は、好ましくは１７モル％以上、より好ましくは２０モル％以上、更に好ましくは２２モル％以上、好ましくは２８モル％以下、より好ましくは２７モル％以下、更に好ましくは２５モル％以下、特に好ましくは２４モル％以下である。上記水酸基の含有率が上記下限以上であると、中間膜の機械強度がより一層高くなる。特に、上記ポリビニルアセタール樹脂（１）の水酸基の含有率が２０モル％以上であると反応効率が高く生産性に優れ、また２８モル％以下であると、合わせガラスの遮音性がより一層高くなる。また、上記水酸基の含有率が上記上限以下であると、中間膜の柔軟性が高くなり、中間膜の取扱いが容易になる。
【０１３２】
上記ポリビニルアセタール樹脂（２）及び上記ポリビニルアセタール樹脂（３）の水酸基の各含有率は、好ましくは２５モル％以上、より好ましくは２８モル％以上、より好ましくは３０モル％以上、より一層好ましくは３１．５モル％以上、更に好ましくは３２モル％以上、特に好ましくは３３モル％以上である。上記ポリビニルアセタール樹脂（２）及び上記ポリビニルアセタール樹脂（３）の水酸基の各含有率は、好ましくは３８モル％以下、より好ましくは３７モル％以下、更に好ましくは３６．５モル％以下、特に好ましくは３６モル％以下である。上記水酸基の含有率が上記下限以上であると、中間膜の接着力がより一層高くなる。また、上記水酸基の含有率が上記上限以下であると、中間膜の柔軟性が高くなり、中間膜の取扱いが容易になる。
【０１３３】
遮音性をより一層高める観点からは、上記ポリビニルアセタール樹脂（１）の水酸基の含有率は、上記ポリビニルアセタール樹脂（２）の水酸基の含有率よりも低いことが好ましい。遮音性をより一層高める観点からは、上記ポリビニルアセタール樹脂（１）の水酸基の含有率は、上記ポリビニルアセタール樹脂（３）の水酸基の含有率よりも低いことが好ましい。遮音性を更に一層高める観点からは、上記ポリビニルアセタール樹脂（１）の水酸基の含有率と、上記ポリビニルアセタール樹脂（２）の水酸基の含有率との差の絶対値は、好ましくは１モル％以上、より好ましくは５モル％以上、更に好ましくは９モル％以上、特に好ましくは１０モル％以上、最も好ましくは１２モル％以上である。遮音性を更に一層高める観点からは、上記ポリビニルアセタール樹脂（１）の水酸基の含有率と、上記ポリビニルアセタール樹脂（３）の水酸基の含有率との差の絶対値は、好ましくは１モル％以上、より好ましくは５モル％以上、更に好ましくは９モル％以上、特に好ましくは１０モル％以上、最も好ましくは１２モル％以上である。上記ポリビニルアセタール樹脂（１）の水酸基の含有率と、上記ポリビニルアセタール樹脂（２）の水酸基の含有率との差の絶対値、及び、上記ポリビニルアセタール樹脂（１）の水酸基の含有率と、上記ポリビニルアセタール樹脂（３）の水酸基の含有率との差の絶対値は、好ましくは２０モル％以下である。
【０１３４】
上記ポリビニルアセタール樹脂の水酸基の含有率は、水酸基が結合しているエチレン基量を、主鎖の全エチレン基量で除算して求めたモル分率を百分率で示した値である。上記水酸基が結合しているエチレン基量は、例えば、ＪＩＳ  Ｋ６７２８「ポリビニルブチラール試験方法」に準拠して測定できる。
【０１３５】
上記ポリビニルアセタール樹脂（０）のアセチル化度（アセチル基量）は、好ましくは０．１モル％以上、より好ましくは０．３モル％以上、更に好ましくは０．５モル％以上、好ましくは３０モル％以下、より好ましくは２５モル％以下、更に好ましくは２０モル％以下である。上記アセチル化度が上記下限以上であると、ポリビニルアセタール樹脂と可塑剤との相溶性が高くなる。上記アセチル化度が上記上限以下であると、中間膜及び合わせガラスの耐湿性が高くなる。
【０１３６】
上記ポリビニルアセタール樹脂（１）のアセチル化度（アセチル基量）は、好ましくは０．０１モル％以上、より好ましくは０．１モル％以上、より一層好ましくは７モル％以上、更に好ましくは９モル％以上、好ましくは３０モル％以下、より好ましくは２５モル％以下、更に好ましくは２４モル％以下、特に好ましくは２０モル％以下である。上記アセチル化度が上記下限以上であると、ポリビニルアセタール樹脂と可塑剤との相溶性が高くなる。上記アセチル化度が上記上限以下であると、中間膜及び合わせガラスの耐湿性が高くなる。特に、上記ポリビニルアセタール樹脂（１）のアセチル化度が０．１モル％以上、２５モル％以下であると、耐貫通性に優れる。
【０１３７】
上記ポリビニルアセタール樹脂（２）及び上記ポリビニルアセタール樹脂（３）の各アセチル化度は、好ましくは０．０１モル％以上、より好ましくは０．５モル％以上、好ましくは１０モル％以下、より好ましくは２モル％以下である。上記アセチル化度が上記下限以上であると、ポリビニルアセタール樹脂と可塑剤との相溶性が高くなる。上記アセチル化度が上記上限以下であると、中間膜及び合わせガラスの耐湿性が高くなる。
【０１３８】
上記アセチル化度は、アセチル基が結合しているエチレン基量を、主鎖の全エチレン基量で除算して求めたモル分率を百分率で示した値である。上記アセチル基が結合しているエチレン基量は、例えば、ＪＩＳ  Ｋ６７２８「ポリビニルブチラール試験方法」に準拠して測定できる。
【０１３９】
上記ポリビニルアセタール樹脂（０）のアセタール化度（ポリビニルブチラール樹脂の場合にはブチラール化度）は、好ましくは６０モル％以上、より好ましくは６３モル％以上、好ましくは８５モル％以下、より好ましくは７５モル％以下、更に好ましくは７０モル％以下である。上記アセタール化度が上記下限以上であると、ポリビニルアセタール樹脂と可塑剤との相溶性が高くなる。上記アセタール化度が上記上限以下であると、ポリビニルアセタール樹脂を製造するために必要な反応時間が短くなる。
【０１４０】
上記ポリビニルアセタール樹脂（１）のアセタール化度（ポリビニルブチラール樹脂の場合にはブチラール化度）は、好ましくは４７モル％以上、より好ましくは６０モル％以上、好ましくは８５モル％以下、より好ましくは８０モル％以下、更に好ましくは７５モル％以下である。上記アセタール化度が上記下限以上であると、ポリビニルアセタール樹脂と可塑剤との相溶性が高くなる。上記アセタール化度が上記上限以下であると、ポリビニルアセタール樹脂を製造するために必要な反応時間が短くなる。
【０１４１】
上記ポリビニルアセタール樹脂（２）及び上記ポリビニルアセタール樹脂（３）の各アセタール化度（ポリビニルブチラール樹脂の場合にはブチラール化度）は、好ましくは５５モル％以上、より好ましくは６０モル％以上、好ましくは７５モル％以下、より好ましくは７１モル％以下である。上記アセタール化度が上記下限以上であると、ポリビニルアセタール樹脂と可塑剤との相溶性が高くなる。上記アセタール化度が上記上限以下であると、ポリビニルアセタール樹脂を製造するために必要な反応時間が短くなる。
【０１４２】
上記アセタール化度は、以下のようにして求める。主鎖の全エチレン基量から、水酸基が結合しているエチレン基量と、アセチル基が結合しているエチレン基量とを差し引いた値を求める。得られた値を、主鎖の全エチレン基量で除算して求めたモル分率を求める。この百分率で示した値がアセタール化度である。
【０１４３】
なお、上記水酸基の含有率（水酸基量）、アセタール化度（ブチラール化度）及びアセチル化度は、ＪＩＳ  Ｋ６７２８「ポリビニルブチラール試験方法」に準拠した方法により測定された結果から算出することが好ましい。但し、ＡＳＴＭ  Ｄ１３９６−９２による測定を用いてもよい。ポリビニルアセタール樹脂がポリビニルブチラール樹脂である場合は、上記水酸基の含有率（水酸基量）、上記アセタール化度（ブチラール化度）及び上記アセチル化度は、ＪＩＳ  Ｋ６７２８「ポリビニルブチラール試験方法」に準拠した方法により測定された結果から算出され得る。
【０１４４】
中間膜中に含まれる熱可塑性樹脂１００重量％中、ポリビニルアセタール樹脂の含有量は好ましくは１０重量％以上、より好ましくは３０重量％以上、より一層好ましくは５０重量％以上、更に好ましくは７０重量％以上、特に好ましくは８０重量％以上、最も好ましくは９０重量％以上である。上記中間膜の熱可塑性樹脂の主成分（５０重量％以上）は、ポリビニルアセタール樹脂であることが好ましい。
【０１４５】
可塑剤：
中間膜の接着力をより一層高める観点からは、上記中間膜は、可塑剤（以下、可塑剤（０）と記載することがある）を含むことが好ましい。上記第１の層は、可塑剤（以下、可塑剤（１）と記載することがある）を含むことが好ましい。上記第２の層は、可塑剤（以下、可塑剤（２）と記載することがある）を含むことが好ましい。上記第３の層は、可塑剤（以下、可塑剤（３）と記載することがある）を含むことが好ましい。中間膜に含まれている熱可塑性樹脂が、ポリビニルアセタール樹脂である場合に、中間膜（各層）は、可塑剤を含むことが特に好ましい。ポリビニルアセタール樹脂を含む層は、可塑剤を含むことが好ましい。
【０１４６】
上記可塑剤は特に限定されない。上記可塑剤として、従来公知の可塑剤を用いることができる。上記可塑剤は、１種のみが用いられてもよく、２種以上が併用されてもよい。
【０１４７】
上記可塑剤としては、一塩基性有機酸エステル及び多塩基性有機酸エステル等の有機エステル可塑剤、並びに有機リン酸可塑剤及び有機亜リン酸可塑剤などの有機リン酸可塑剤等が挙げられる。上記可塑剤は、有機エステル可塑剤であることが好ましい。上記可塑剤は液状可塑剤であることが好ましい。
【０１４８】
上記一塩基性有機酸エステルとしては、グリコールと一塩基性有機酸との反応によって得られたグリコールエステル等が挙げられる。上記グリコールとしては、トリエチレングリコール、テトラエチレングリコール及びトリプロピレングリコール等が挙げられる。上記一塩基性有機酸としては、酪酸、イソ酪酸、カプロン酸、２−エチル酪酸、ヘプチル酸、ｎ−オクチル酸、２−エチルヘキシル酸、ｎ−ノニル酸及びデシル酸等が挙げられる。
【０１４９】
上記多塩基性有機酸エステルとしては、多塩基性有機酸と、炭素数４〜８の直鎖又は分岐構造を有するアルコールとのエステル化合物等が挙げられる。上記多塩基性有機酸としては、アジピン酸、セバシン酸及びアゼライン酸等が挙げられる。
【０１５０】
上記有機エステル可塑剤としては、トリエチレングリコールジ−２−エチルプロパノエート、トリエチレングリコールジ−２−エチルブチレート、トリエチレングリコールジ−２−エチルヘキサノエート、トリエチレングリコールジカプリレート、トリエチレングリコールジ−ｎ−オクタノエート、トリエチレングリコールジ−ｎ−ヘプタノエート、テトラエチレングリコールジ−ｎ−ヘプタノエート、ジブチルセバケート、ジオクチルアゼレート、ジブチルカルビトールアジペート、エチレングリコールジ−２−エチルブチレート、１，３−プロピレングリコールジ−２−エチルブチレート、１，４−ブチレングリコールジ−２−エチルブチレート、ジエチレングリコールジ−２−エチルブチレート、ジエチレングリコールジ−２−エチルヘキサノエート、ジプロピレングリコールジ−２−エチルブチレート、トリエチレングリコールジ−２−エチルペンタノエート、テトラエチレングリコールジ−２−エチルブチレート、ジエチレングリコールジカプリレート、アジピン酸ジヘキシル、アジピン酸ジオクチル、アジピン酸ヘキシルシクロヘキシル、アジピン酸ヘプチルとアジピン酸ノニルとの混合物、アジピン酸ジイソノニル、アジピン酸ジイソデシル、アジピン酸ヘプチルノニル、セバシン酸ジブチル、油変性セバシン酸アルキド、及びリン酸エステルとアジピン酸エステルとの混合物等が挙げられる。これら以外の有機エステル可塑剤を用いてもよい。上述のアジピン酸エステル以外の他のアジピン酸エステルを用いてもよい。
【０１５１】
上記有機リン酸可塑剤としては、トリブトキシエチルホスフェート、イソデシルフェニルホスフェート及びトリイソプロピルホスフェート等が挙げられる。
【０１５２】
上記可塑剤は、下記式（１）で表されるジエステル可塑剤であることが好ましい。
【０１５３】
【化１】
2019124374.tif 000003
【０１５４】
上記式（１）中、Ｒ１及びＲ２はそれぞれ、炭素数５〜１０の有機基を表し、Ｒ３は、エチレン基、イソプロピレン基又はｎ−プロピレン基を表し、ｐは３〜１０の整数を表す。上記式（１）中のＲ１及びＲ２はそれぞれ、炭素数６〜１０の有機基であることが好ましい。
【０１５５】
上記可塑剤は、トリエチレングリコールジ−２−エチルヘキサノエート（３ＧＯ）又はトリエチレングリコールジ−２−エチルブチレート（３ＧＨ）を含むことが好ましく、トリエチレングリコールジ−２−エチルヘキサノエートを含むことがより好ましい。
【０１５６】
上記中間膜において、上記熱可塑性樹脂（０）１００重量部に対する上記可塑剤（０）の含有量を含有量（０）とする。上記含有量（０）は、好ましくは２５重量部以上、より好ましくは３０重量部以上、好ましくは１００重量部以下、より好ましくは６０重量部以下、更に好ましくは５０重量部以下である。上記含有量（０）が上記下限以上であると、合わせガラスの耐貫通性がより一層高くなる。上記含有量（０）が上記上限以下であると、中間膜の透明性がより一層高くなる。
【０１５７】
上記第１の層において、上記熱可塑性樹脂（１）１００重量部に対する上記可塑剤（１）の含有量を、含有量（１）とする。上記含有量（１）は、好ましくは５０重量部以上、より好ましくは５５重量部以上、更に好ましくは６０重量部以上、好ましくは１００重量部以下、より好ましくは９０重量部以下、更に好ましくは８５重量部以下、特に好ましくは８０重量部以下である。上記含有量（１）が上記下限以上であると、中間膜の柔軟性が高くなり、中間膜の取扱いが容易になる。上記含有量（１）が上記上限以下であると、合わせガラスの耐貫通性がより一層高くなる。
【０１５８】
上記第２の層において、上記熱可塑性樹脂（２）１００重量部に対する上記可塑剤（２）の含有量を、含有量（２）とする。上記第３の層において、上記熱可塑性樹脂（３）１００重量部に対する上記可塑剤（３）の含有量を、含有量（３）とする。上記含有量（２）及び上記含有量（３）はそれぞれ、好ましくは１０重量部以上、より好ましくは１５重量部以上、更に好ましくは２０重量部以上、特に好ましくは２４重量部以上、好ましくは４０重量部以下、より好ましくは３５重量部以下、更に好ましくは３２重量部以下、特に好ましくは３０重量部以下である。上記含有量（２）及び上記含有量（３）が上記下限以上であると、中間膜の柔軟性が高くなり、中間膜の取扱いが容易になる。上記含有量（２）及び上記含有量（３）が上記上限以下であると、合わせガラスの耐貫通性がより一層高くなる。
【０１５９】
合わせガラスの遮音性を高めるために、上記含有量（１）は上記含有量（２）よりも多いことが好ましく、上記含有量（１）は上記含有量（３）よりも多いことが好ましい。
【０１６０】
合わせガラスの遮音性をより一層高める観点からは、上記含有量（２）と上記含有量（１）との差の絶対値、並びに上記含有量（３）と上記含有量（１）との差の絶対値はそれぞれ、好ましくは１０重量部以上、より好ましくは１５重量部以上、更に好ましくは２０重量部以上である。上記含有量（２）と上記含有量（１）との差の絶対値、並びに上記含有量（３）と上記含有量（１）との差の絶対値はそれぞれ、好ましくは８０重量部以下、より好ましくは７５重量部以下、更に好ましくは７０重量部以下である。
【０１６１】
遮熱性物質：
上記中間膜は、遮熱性物質を含むことが好ましい。上記第１の層は、遮熱性物質を含むことが好ましい。上記第２の層は、遮熱性物質を含むことが好ましい。上記第３の層は、遮熱性物質を含むことが好ましい。上記遮熱性物質は、１種のみが用いられてもよく、２種以上が併用されてもよい。
【０１６２】
上記遮熱性物質は、フタロシアニン化合物、ナフタロシアニン化合物及びアントラシアニン化合物の内の少なくとも１種の成分Ｘを含むか、又は遮熱粒子を含むことが好ましい。この場合に、上記遮熱性物質は、上記成分Ｘと上記遮熱粒子との双方を含んでいてもよい。
【０１６３】
上記中間膜は、フタロシアニン化合物、ナフタロシアニン化合物及びアントラシアニン化合物の内の少なくとも１種の成分Ｘを含むことが好ましい。上記第１の層は、上記成分Ｘを含むことが好ましい。上記第２の層は、上記成分Ｘを含むことが好ましい。上記第３の層は、上記成分Ｘを含むことが好ましい。上記成分Ｘは遮熱性物質である。上記成分Ｘは、１種のみが用いられてもよく、２種以上が併用されてもよい。
【０１６４】
上記成分Ｘは特に限定されない。成分Ｘとして、従来公知のフタロシアニン化合物、ナフタロシアニン化合物及びアントラシアニン化合物を用いることができる。
【０１６５】
上記成分Ｘとしては、フタロシアニン、フタロシアニンの誘導体、ナフタロシアニン、ナフタロシアニンの誘導体、アントラシアニン及びアントラシアニンの誘導体等が挙げられる。上記フタロシアニン化合物及び上記フタロシアニンの誘導体はそれぞれ、フタロシアニン骨格を有することが好ましい。上記ナフタロシアニン化合物及び上記ナフタロシアニンの誘導体はそれぞれ、ナフタロシアニン骨格を有することが好ましい。上記アントラシアニン化合物及び上記アントラシアニンの誘導体はそれぞれ、アントラシアニン骨格を有することが好ましい。
【０１６６】
中間膜及び合わせガラスの遮熱性をより一層高くする観点からは、上記成分Ｘは、フタロシアニン、フタロシアニンの誘導体、ナフタロシアニン及びナフタロシアニンの誘導体からなる群から選択される少なくとも１種であることが好ましく、フタロシアニン及びフタロシアニンの誘導体の内の少なくとも１種であることがより好ましい。
【０１６７】
遮熱性を効果的に高め、かつ長期間にわたり可視光線透過率をより一層高いレベルで維持する観点からは、上記成分Ｘは、バナジウム原子又は銅原子を含有することが好ましい。上記成分Ｘは、バナジウム原子を含有することが好ましく、銅原子を含有することも好ましい。上記成分Ｘは、バナジウム原子又は銅原子を含有するフタロシアニン及びバナジウム原子又は銅原子を含有するフタロシアニンの誘導体の内の少なくとも１種であることがより好ましい。中間膜及び合わせガラスの遮熱性を更に一層高くする観点からは、上記成分Ｘは、バナジウム原子に酸素原子が結合した構造単位を有することが好ましい。
【０１６８】
上記中間膜１００重量％中又は上記成分Ｘを含む層（第１の層、第２の層又は第３の層）１００重量％中、上記成分Ｘの含有量は、好ましくは０．００１重量％以上、より好ましくは０．００５重量％以上、更に好ましくは０．０１重量％以上、特に好ましくは０．０２重量％以上である。上記中間膜１００重量％中又は上記成分Ｘを含む層（第１の層、第２の層又は第３の層）１００重量％中、上記成分Ｘの含有量は、好ましくは０．２重量％以下、より好ましくは０．１重量％以下、更に好ましくは０．０５重量％以下、特に好ましくは０．０４重量％以下である。上記成分Ｘの含有量が上記下限以上及び上記上限以下であると、遮熱性が充分に高くなり、かつ可視光線透過率が充分に高くなる。例えば、可視光線透過率を７０％以上にすることが可能である。
【０１６９】
上記中間膜は、遮熱粒子を含むことが好ましい。上記第１の層は、上記遮熱粒子を含むことが好ましい。上記第２の層は、上記遮熱粒子を含むことが好ましい。上記第３の層は、上記遮熱粒子を含むことが好ましい。上記遮熱粒子は遮熱性物質である。遮熱粒子の使用により、赤外線（熱線）を効果的に遮断できる。上記遮熱粒子は、１種のみが用いられてもよく、２種以上が併用されてもよい。
【０１７０】
合わせガラスの遮熱性をより一層高める観点からは、上記遮熱粒子は、金属酸化物粒子であることがより好ましい。上記遮熱粒子は、金属の酸化物により形成された粒子（金属酸化物粒子）であることが好ましい。
【０１７１】
可視光よりも長い波長７８０ｎｍ以上の赤外線は、紫外線と比較して、エネルギー量が小さい。しかしながら、赤外線は熱的作用が大きく、赤外線が物質に吸収されると熱として放出される。このため、赤外線は一般に熱線と呼ばれている。上記遮熱粒子の使用により、赤外線（熱線）を効果的に遮断できる。なお、遮熱粒子とは、赤外線を吸収可能な粒子を意味する。
【０１７２】
上記遮熱粒子の具体例としては、アルミニウムドープ酸化錫粒子、インジウムドープ酸化錫粒子、アンチモンドープ酸化錫粒子（ＡＴＯ粒子）、ガリウムドープ酸化亜鉛粒子（ＧＺＯ粒子）、インジウムドープ酸化亜鉛粒子（ＩＺＯ粒子）、アルミニウムドープ酸化亜鉛粒子（ＡＺＯ粒子）、ニオブドープ酸化チタン粒子、ナトリウムドープ酸化タングステン粒子、セシウムドープ酸化タングステン粒子、タリウムドープ酸化タングステン粒子、ルビジウムドープ酸化タングステン粒子、錫ドープ酸化インジウム粒子（ＩＴＯ粒子）、錫ドープ酸化亜鉛粒子、珪素ドープ酸化亜鉛粒子等の金属酸化物粒子や、六ホウ化ランタン（ＬａＢ６）粒子等が挙げられる。これら以外の遮熱粒子を用いてもよい。熱線の遮蔽機能が高いため、金属酸化物粒子が好ましく、ＡＴＯ粒子、ＧＺＯ粒子、ＩＺＯ粒子、ＩＴＯ粒子又は酸化タングステン粒子がより好ましく、ＡＴＯ粒子、ＩＴＯ粒子又は酸化タングステン粒子が更に好ましく、ＩＴＯ粒子又は酸化タングステン粒子が特に好ましい。上記遮熱粒子がＩＴＯ粒子又は酸化タングステン粒子を含む場合に、上記遮熱粒子は、ＩＴＯ粒子と酸化タングステン粒子とを含んでいてもよい。特に、熱線の遮蔽機能が高く、かつ入手が容易であるので、錫ドープ酸化インジウム粒子（ＩＴＯ粒子）が好ましく、酸化タングステン粒子も好ましい。
【０１７３】
中間膜及び合わせガラスの遮熱性をより一層高くする観点からは、酸化タングステン粒子は、金属ドープ酸化タングステン粒子であることが好ましい。上記「酸化タングステン粒子」には、金属ドープ酸化タングステン粒子が含まれる。上記金属ドープ酸化タングステン粒子としては、具体的には、ナトリウムドープ酸化タングステン粒子、セシウムドープ酸化タングステン粒子、タリウムドープ酸化タングステン粒子及びルビジウムドープ酸化タングステン粒子等が挙げられる。
【０１７４】
中間膜及び合わせガラスの遮熱性をより一層高くする観点からは、セシウムドープ酸化タングステン粒子が特に好ましい。中間膜及び合わせガラスの遮熱性を更に一層高くする観点からは、該セシウムドープ酸化タングステン粒子は、式：Ｃｓ０．３３ＷＯ３で表される酸化タングステン粒子であることが好ましい。
【０１７５】
上記遮熱粒子の平均粒子径は好ましくは０．０１μｍ以上、より好ましくは０．０２μｍ以上、好ましくは０．１μｍ以下、より好ましくは０．０５μｍ以下である。平均粒子径が上記下限以上であると、熱線の遮蔽性が充分に高くなる。平均粒子径が上記上限以下であると、遮熱粒子の分散性が高くなる。
【０１７６】
上記「平均粒子径」は、体積平均粒子径を示す。平均粒子径は、粒度分布測定装置（日機装社製「ＵＰＡ−ＥＸ１５０」）等を用いて測定できる。
【０１７７】
上記中間膜１００重量％中又は上記遮熱粒子を含む層（第１の層、第２の層又は第３の層）１００重量％中、上記遮熱粒子の含有量は、好ましくは０．０１重量％以上、より好ましくは０．１重量％以上、更に好ましくは１重量％以上、特に好ましくは１．５重量％以上である。上記中間膜１００重量％中又は上記遮熱粒子を含む層（第１の層、第２の層又は第３の層）１００重量％中、上記遮熱粒子の含有量は、好ましくは６重量％以下、より好ましくは５．５重量％以下、更に好ましくは４重量％以下、特に好ましくは３．５重量％以下、最も好ましくは３重量％以下である。上記遮熱粒子の含有量が上記下限以上及び上記上限以下であると、遮熱性が充分に高くなり、かつ可視光線透過率が充分に高くなる。
【０１７８】
金属塩：
上記中間膜は、アルカリ金属塩、アルカリ土類金属塩及びマグネシウム塩の内の少なくとも１種の金属塩（以下、金属塩Ｍと記載することがある）を含むことが好ましい。上記第１の層は、上記金属塩Ｍを含むことが好ましい。上記第２の層は、上記金属塩Ｍを含むことが好ましい。上記第３の層は、上記金属塩Ｍを含むことが好ましい。上記金属塩Ｍの使用により、中間膜とガラス板などの合わせガラス部材との接着性又は中間膜における各層間の接着性を制御することが容易になる。上記金属塩Ｍは、１種のみが用いられてもよく、２種以上が併用されてもよい。
【０１７９】
上記金属塩Ｍは、Ｌｉ、Ｎａ、Ｋ、Ｒｂ、Ｃｓ、Ｍｇ、Ｃａ、Ｓｒ及びＢａからなる群から選択された少なくとも１種の金属を含むことが好ましい。中間膜中に含まれている金属塩は、Ｋ及びＭｇの内の少なくとも１種の金属を含むことが好ましい。
【０１８０】
また、上記金属塩Ｍは、炭素数２〜１６の有機酸のアルカリ金属塩、炭素数２〜１６の有機酸のアルカリ土類金属塩又は炭素数２〜１６の有機酸のマグネシウム塩であることがより好ましく、炭素数２〜１６のカルボン酸マグネシウム塩又は炭素数２〜１６のカルボン酸カリウム塩であることが更に好ましい。
【０１８１】
上記炭素数２〜１６のカルボン酸マグネシウム塩及び上記炭素数２〜１６のカルボン酸カリウム塩としては、酢酸マグネシウム、酢酸カリウム、プロピオン酸マグネシウム、プロピオン酸カリウム、２−エチル酪酸マグネシウム、２−エチルブタン酸カリウム、２−エチルヘキサン酸マグネシウム及び２−エチルヘキサン酸カリウム等が挙げられる。
【０１８２】
上記金属塩Ｍを含む中間膜、又は上記金属塩Ｍを含む層（第１の層、第２の層又は第３の層）におけるＭｇ及びＫの含有量の合計は、好ましくは５ｐｐｍ以上、より好ましくは１０ｐｐｍ以上、更に好ましくは２０ｐｐｍ以上、好ましくは３００ｐｐｍ以下、より好ましくは２５０ｐｐｍ以下、更に好ましくは２００ｐｐｍ以下である。Ｍｇ及びＫの含有量の合計が上記下限以上及び上記上限以下であると、中間膜とガラス板との接着性又は中間膜における各層間の接着性をより一層良好に制御できる。
【０１８３】
紫外線遮蔽剤：
上記中間膜は、紫外線遮蔽剤を含むことが好ましい。上記第１の層は、紫外線遮蔽剤を含むことが好ましい。上記第２の層は、紫外線遮蔽剤を含むことが好ましい。上記第３の層は、紫外線遮蔽剤を含むことが好ましい。紫外線遮蔽剤の使用により、中間膜及び合わせガラスが長期間使用されても、可視光線透過率がより一層低下し難くなる。上記紫外線遮蔽剤は、１種のみが用いられてもよく、２種以上が併用されてもよい。
【０１８４】
上記紫外線遮蔽剤には、紫外線吸収剤が含まれる。上記紫外線遮蔽剤は、紫外線吸収剤であることが好ましい。
【０１８５】
上記紫外線遮蔽剤としては、例えば、金属原子を含む紫外線遮蔽剤、金属酸化物を含む紫外線遮蔽剤、ベンゾトリアゾール構造を有する紫外線遮蔽剤（ベンゾトリアゾール化合物）、ベンゾフェノン構造を有する紫外線遮蔽剤（ベンゾフェノン化合物）、トリアジン構造を有する紫外線遮蔽剤（トリアジン化合物）、マロン酸エステル構造を有する紫外線遮蔽剤（マロン酸エステル化合物）、シュウ酸アニリド構造を有する紫外線遮蔽剤（シュウ酸アニリド化合物）及びベンゾエート構造を有する紫外線遮蔽剤（ベンゾエート化合物）等が挙げられる。
【０１８６】
上記金属原子を含む紫外線遮蔽剤としては、例えば、白金粒子、白金粒子の表面をシリカで被覆した粒子、パラジウム粒子及びパラジウム粒子の表面をシリカで被覆した粒子等が挙げられる。紫外線遮蔽剤は、遮熱粒子ではないことが好ましい。
【０１８７】
上記紫外線遮蔽剤は、好ましくはベンゾトリアゾール構造を有する紫外線遮蔽剤、ベンゾフェノン構造を有する紫外線遮蔽剤、トリアジン構造を有する紫外線遮蔽剤又はベンゾエート構造を有する紫外線遮蔽剤である。上記紫外線遮蔽剤は、より好ましくはベンゾトリアゾール構造を有する紫外線遮蔽剤又はベンゾフェノン構造を有する紫外線遮蔽剤であり、更に好ましくはベンゾトリアゾール構造を有する紫外線遮蔽剤である。
【０１８８】
上記金属酸化物を含む紫外線遮蔽剤としては、例えば、酸化亜鉛、酸化チタン及び酸化セリウム等が挙げられる。さらに、上記金属酸化物を含む紫外線遮蔽剤に関して、表面が被覆されていてもよい。上記金属酸化物を含む紫外線遮蔽剤の表面の被覆材料としては、絶縁性金属酸化物、加水分解性有機ケイ素化合物及びシリコーン化合物等が挙げられる。
【０１８９】
上記絶縁性金属酸化物としては、シリカ、アルミナ及びジルコニア等が挙げられる。上記絶縁性金属酸化物は、例えば５．０ｅＶ以上のバンドギャップエネルギーを有する。
【０１９０】
上記ベンゾトリアゾール構造を有する紫外線遮蔽剤としては、例えば、２−（２’−ヒドロキシ−５’−メチルフェニル）ベンゾトリアゾール（ＢＡＳＦ社製「ＴｉｎｕｖｉｎＰ」）、２−（２’−ヒドロキシ−３’，５’−ジ−ｔ−ブチルフェニル）ベンゾトリアゾール（ＢＡＳＦ社製「Ｔｉｎｕｖｉｎ３２０」）、２−（２’−ヒドロキシ−３’−ｔ−ブチル−５−メチルフェニル）−５−クロロベンゾトリアゾール（ＢＡＳＦ社製「Ｔｉｎｕｖｉｎ３２６」）、及び２−（２’−ヒドロキシ−３’，５’−ジ−アミルフェニル）ベンゾトリアゾール（ＢＡＳＦ社製「Ｔｉｎｕｖｉｎ３２８」）等が挙げられる。紫外線を遮蔽する性能に優れることから、上記紫外線遮蔽剤は、ハロゲン原子を含むベンゾトリアゾール構造を有する紫外線遮蔽剤であることが好ましく、塩素原子を含むベンゾトリアゾール構造を有する紫外線遮蔽剤であることがより好ましい。
【０１９１】
上記ベンゾフェノン構造を有する紫外線遮蔽剤としては、例えば、オクタベンゾン（ＢＡＳＦ社製「Ｃｈｉｍａｓｓｏｒｂ８１」）等が挙げられる。
【０１９２】
上記トリアジン構造を有する紫外線遮蔽剤としては、例えば、ＡＤＥＫＡ社製「ＬＡ−Ｆ７０」及び２−（４，６−ジフェニル−１，３，５−トリアジン−２−イル）−５−［（ヘキシル）オキシ］−フェノール（ＢＡＳＦ社製「Ｔｉｎｕｖｉｎ１５７７ＦＦ」）等が挙げられる。
【０１９３】
上記マロン酸エステル構造を有する紫外線遮蔽剤としては、２−（ｐ−メトキシベンジリデン）マロン酸ジメチル、テトラエチル−２，２−（１，４−フェニレンジメチリデン）ビスマロネート、２−（ｐ−メトキシベンジリデン）−ビス（１，２，２，６，６−ペンタメチル４−ピペリジニル）マロネート等が挙げられる。
【０１９４】
上記マロン酸エステル構造を有する紫外線遮蔽剤の市販品としては、Ｈｏｓｔａｖｉｎ  Ｂ−ＣＡＰ、Ｈｏｓｔａｖｉｎ  ＰＲ−２５、Ｈｏｓｔａｖｉｎ  ＰＲ−３１（いずれもクラリアント社製）が挙げられる。
【０１９５】
上記シュウ酸アニリド構造を有する紫外線遮蔽剤としては、Ｎ−（２−エチルフェニル）−Ｎ’−（２−エトキシ−５−ｔ−ブチルフェニル）シュウ酸ジアミド、Ｎ−（２−エチルフェニル）−Ｎ’−（２−エトキシ−フェニル）シュウ酸ジアミド、２−エチル−２’−エトキシ−オキシアニリド（クラリアント社製「ＳａｎｄｕｖｏｒＶＳＵ」）などの窒素原子上に置換されたアリール基などを有するシュウ酸ジアミド類が挙げられる。
【０１９６】
上記ベンゾエート構造を有する紫外線遮蔽剤としては、例えば、２，４−ジ−ｔｅｒｔ−ブチルフェニル−３，５−ジ−ｔｅｒｔ−ブチル−４−ヒドロキシベンゾエート（ＢＡＳＦ社製「Ｔｉｎｕｖｉｎ１２０」）等が挙げられる。
【０１９７】
上記中間膜１００重量％中又は上記紫外線遮蔽剤を含む層（第１の層、第２の層又は第３の層）１００重量％中、上記紫外線遮蔽剤の含有量は、好ましくは０．１重量％以上、より好ましくは０．２重量％以上、更に好ましくは０．３重量％以上、特に好ましくは０．５重量％以上である。上記中間膜１００重量％中又は上記紫外線遮蔽剤を含む層（第１の層、第２の層又は第３の層）１００重量％中、上記紫外線遮蔽剤の含有量は、好ましくは２．５重量％以下、より好ましくは２重量％以下、更に好ましくは１重量％以下、特に好ましくは０．８重量％以下である。上記紫外線遮蔽剤の含有量が上記下限以上及び上記上限以下であると、期間経過後の可視光線透過率の低下をより一層抑制することができる。特に、上記紫外線遮蔽剤を含む層１００重量％中、上記紫外線遮蔽剤の含有量が０．２重量％以上であることにより、中間膜及び合わせガラスの期間経過後の可視光線透過率の低下を顕著に抑制できる。
【０１９８】
酸化防止剤：
上記中間膜は、酸化防止剤を含むことが好ましい。上記第１の層は、酸化防止剤を含むことが好ましい。上記第２の層は、酸化防止剤を含むことが好ましい。上記第３の層は、酸化防止剤を含むことが好ましい。上記酸化防止剤は、１種のみが用いられてもよく、２種以上が併用されてもよい。
【０１９９】
上記酸化防止剤としては、フェノール系酸化防止剤、硫黄系酸化防止剤及びリン系酸化防止剤等が挙げられる。上記フェノール系酸化防止剤はフェノール骨格を有する酸化防止剤である。上記硫黄系酸化防止剤は硫黄原子を含有する酸化防止剤である。上記リン系酸化防止剤はリン原子を含有する酸化防止剤である。
【０２００】
上記酸化防止剤は、フェノール系酸化防止剤又はリン系酸化防止剤であることが好ましい。
【０２０１】
上記フェノール系酸化防止剤としては、２，６−ジ−ｔ−ブチル−ｐ−クレゾール（ＢＨＴ）、ブチルヒドロキシアニソール（ＢＨＡ）、２，６−ジ−ｔ−ブチル−４−エチルフェノール、ステアリル−β−（３，５−ジ−ｔ−ブチル−４−ヒドロキシフェニル）プロピオネート、２，２’−メチレンビス−（４−メチル−６−ブチルフェノール）、２，２’−メチレンビス−（４−エチル−６−ｔ−ブチルフェノール）、４，４’−ブチリデン−ビス−（３−メチル−６−ｔ−ブチルフェノール）、１，１，３−トリス−（２−メチル−ヒドロキシ−５−ｔ−ブチルフェニル）ブタン、テトラキス［メチレン−３−（３’，５’−ブチル−４−ヒドロキシフェニル）プロピオネート］メタン、１，３，３−トリス−（２−メチル−４−ヒドロキシ−５−ｔ−ブチルフェノール）ブタン、１，３，５−トリメチル−２，４，６−トリス（３，５−ジ−ｔ−ブチル−４−ヒドロキシベンジル）ベンゼン、ビス（３，３’−ｔ−ブチルフェノール）ブチリックアッシドグリコールエステル及びビス（３−ｔ−ブチル−４−ヒドロキシ−５−メチルベンゼンプロパン酸）エチレンビス（オキシエチレン）等が挙げられる。これらの酸化防止剤の内の１種又は２種以上が好適に用いられる。
【０２０２】
上記リン系酸化防止剤としては、トリデシルホスファイト、トリス（トリデシル）ホスファイト、トリフェニルホスファイト、トリノニルフェニルホスファイト、ビス（トリデシル）ペンタエリスリトールジホスファイト、ビス（デシル）ペンタエリスリトールジホスファイト、トリス（２，４−ジ−ｔ−ブチルフェニル）ホスファイト、ビス（２，４−ジ−ｔ−ブチル−６−メチルフェニル）エチルエステル亜リン酸、及び２，２’−メチレンビス（４，６−ジ−ｔ−ブチル−１−フェニルオキシ）（２−エチルヘキシルオキシ）ホスホラス等が挙げられる。これらの酸化防止剤の内の１種又は２種以上が好適に用いられる。
【０２０３】
上記酸化防止剤の市販品としては、例えばＢＡＳＦ社製「ＩＲＧＡＮＯＸ  ２４５」、ＢＡＳＦ社製「ＩＲＧＡＦＯＳ  １６８」、ＢＡＳＦ社製「ＩＲＧＡＦＯＳ  ３８」、住友化学工業社製「スミライザーＢＨＴ」、堺化学工業社製「Ｈ−ＢＨＴ」、並びにＢＡＳＦ社製「ＩＲＧＡＮＯＸ  １０１０」等が挙げられる。
【０２０４】
中間膜及び合わせガラスの高い可視光線透過率を長期間に渡り維持するために、上記中間膜１００重量％中又は酸化防止剤を含む層（第１の層、第２の層又は第３の層）１００重量％中、上記酸化防止剤の含有量は０．１重量％以上であることが好ましい。また、酸化防止剤の添加効果が飽和するので、上記中間膜１００重量％中又は上記酸化防止剤を含む層１００重量％中、上記酸化防止剤の含有量は２重量％以下であることが好ましい。
【０２０５】
他の成分：
上記中間膜、上記第１の層、上記第２の層及び上記第３の層はそれぞれ、必要に応じて、カップリング剤、分散剤、界面活性剤、難燃剤、帯電防止剤、顔料、染料、金属塩以外の接着力調整剤、耐湿剤、蛍光増白剤及び赤外線吸収剤等の添加剤を含んでいてもよい。これらの添加剤は、１種のみが用いられてもよく、２種以上が併用されてもよい。
【０２０６】
（合わせガラスの取り付け方法）
本発明に係る合わせガラスは、以下のようにして取り付けられることが好ましい。すなわち、上記合わせガラスの取り付け方法は、上記合わせガラスを、建築物又は車両において外部空間と該外部空間から熱線が入射される内部空間との間の開口部に取り付ける方法であることが好ましい。
【０２０７】
具体的には、第１の合わせガラス部材及び第２の合わせガラス部材のうちの一方が、内部空間側に位置するように、かつ第１の合わせガラス部材及び第２の合わせガラス部材のうちの他方が、外部空間側に位置するように、合わせガラスを開口部に取り付ける。すなわち、内部空間／第１の合わせガラス部材（又は第２の合わせガラス部材）／中間膜／第２の合わせガラス部材（又は第１の合わせガラス部材）／外部空間の順に配置されるように、合わせガラスを取り付ける。上記の配置形態には、内部空間と第１の合わせガラス部材又は第２の合わせガラス部材との間に他の部材が配置されている場合が含まれ、外部空間と第１の合わせガラス部材又は第２の合わせガラス部材との間に他の部材が配置されている場合が含まれる。
【０２０８】
以下に実施例及び比較例を掲げて本発明を更に詳しく説明する。本発明はこれら実施例のみに限定されない。
【０２０９】
用いたポリビニルアセタール樹脂では、アセタール化に、炭素数４のｎ−ブチルアルデヒドが用いられている。ポリビニルアセタール樹脂に関しては、アセタール化度（ブチラール化度）、アセチル化度及び水酸基の含有率はＪＩＳ  Ｋ６７２８「ポリビニルブチラール試験方法」に準拠した方法により測定した。なお、ＡＳＴＭ  Ｄ１３９６−９２により測定した場合も、ＪＩＳ  Ｋ６７２８「ポリビニルブチラール試験方法」に準拠した方法と同様の数値を示した。
【０２１０】
（実施例１，２，５〜８及び比較例１）
（中間膜の作製方法）
第１の層を形成するための組成物の作製：
以下の成分を、ミキシングロールで充分に混練し、第１の層を形成するための組成物を得た。
【０２１１】
ポリビニルアセタール樹脂（平均重合度３０００、水酸基の含有率２２モル％、アセチル化度１３モル％、アセタール化度６５モル％）１００重量部
トリエチレングリコールジ−２−エチルヘキサノエート（３ＧＯ）６０重量部
得られる第１の層中で０．２重量％となる量のＴｉｎｕｖｉｎ３２６（２−（２’−ヒドロキシ−３’−ｔ−ブチル−５−メチルフェニル）−５−クロロベンゾトリアゾール、ＢＡＳＦ社製「Ｔｉｎｕｖｉｎ３２６」）
得られる第１の層中で０．２重量％となる量のＢＨＴ（２，６−ジ−ｔ−ブチル−ｐ−クレゾール）
【０２１２】
第２の層及び第３の層を形成するための組成物の作製：
以下の成分をミキシングロールで充分に混練し、第２の層及び第３の層を形成するための組成物を得た。
【０２１３】
ポリビニルアセタール樹脂（平均重合度１７００、水酸基の含有率３０．６モル％、アセチル化度０．９モル％、アセタール化度６８．５モル％）１００重量部
トリエチレングリコールジ−２−エチルヘキサノエート（３ＧＯ）３８重量部
得られる第２の層及び第３の層中で０．２重量％となる量のＴｉｎｕｖｉｎ３２６（２−（２’−ヒドロキシ−３’−ｔ−ブチル−５−メチルフェニル）−５−クロロベンゾトリアゾール、ＢＡＳＦ社製「Ｔｉｎｕｖｉｎ３２６」）
得られる第２の層及び第３の層中で０．２重量％となる量のＢＨＴ（２，６−ジ−ｔ−ブチル−ｐ−クレゾール）
【０２１４】
中間膜の作製：
第１の層を形成するための組成物と、第２の層及び第３の層を形成するための組成物とを、表１に記載の形状、厚み（最大厚み）及び楔角となるように共押出機を用いて共押出した。
【０２１５】
このようにして、第２の層／第１の層／第３の層の積層構造を有する楔状の中間膜を作製した。第２の層／第１の層／第３の層の平均厚み比は、３．５：１．０：３．５であった。第１，第２，第３の層はいずれも楔状であり、第１，第２，第３の層の各楔角は、それぞれ同一であった。
【０２１６】
（合わせガラスの作製方法）
以下のようにして作製される合わせガラスについて、後述する評価を実施した。
【０２１７】
下記の表１に示す形状、厚み（最大厚み）及び楔角を有するクリアガラス（第１，第２の合わせガラス部材）を用意する。
【０２１８】
一対のガラス板の間に、ガラス板の大きさに対応する大きさの中間膜を挟み込んで、積層体を得る。得られた積層体を、ＥＰＤＭ製ゴムチューブ（枠部材）にはめ込む。ゴムチューブの幅は１５ｍｍである。次に、ＥＰＤＭ製ゴムチューブにはめ込まれた積層体を真空バッグ法により、予備圧着する。予備圧着された積層体を、オートクレーブを用いて、１５０℃及び１．２ＭＰａの圧力で圧着することにより、合わせガラスを得る。
【０２１９】
（実施例３，４，９，１０及び比較例２）
（中間膜の作製方法）
中間膜（第１の層）を形成するための組成物の作製：
以下の成分を、ミキシングロールで充分に混練し、中間膜を形成するための組成物を得た。
【０２２０】
ポリビニルアセタール樹脂（平均重合度１７００、水酸基の含有率３０．６モル％、アセチル化度０．９モル％、アセタール化度６８．５モル％）１００重量部
トリエチレングリコールジ−２−エチルヘキサノエート（３ＧＯ）４０重量部
得られる中間膜中で０．２重量％となる量のＴｉｎｕｖｉｎ３２６（２−（２’−ヒドロキシ−３’−ｔ−ブチル−５−メチルフェニル）−５−クロロベンゾトリアゾール、ＢＡＳＦ社製「Ｔｉｎｕｖｉｎ３２６」）
得られる中間膜中で０．２重量％となる量のＢＨＴ（２，６−ジ−ｔ−ブチル−ｐ−クレゾール）
【０２２１】
中間膜の作製：
中間膜を形成するための組成物を、表２に記載の形状、厚み（最大厚み）及び楔角となるように押出機を用いて押出した。
【０２２２】
このようにして、１層の構造を有する楔状の中間膜を作製した。
【０２２３】
（合わせガラスの作製方法）
以下のようにして、作製される合わせガラスについて、後述する評価を実施した。
【０２２４】
下記の表２に示す形状、厚み（最大厚み）及び楔角を有するクリアガラス（第１，第２の合わせガラス部材）を用意する。
【０２２５】
一対のガラス板の間に、ガラス板の大きさに対応する大きさの中間膜を挟み込んで、積層体を得た。得られた積層体を、ＥＰＤＭ製ゴムチューブ（枠部材）にはめ込んだ。ゴムチューブの幅は１５ｍｍである。次に、ＥＰＤＭ製ゴムチューブにはめ込まれた積層体を真空バッグ法により、予備圧着した。予備圧着された積層体を、オートクレーブを用いて、１５０℃及び１．２ＭＰａの圧力で圧着することにより、合わせガラスを得る。
【０２２６】
（評価）
（１）多重像
得られた合わせガラスをフロントガラスの位置に設置した。取り付け角度は、水平方向に対して６０度とした。合わせガラスの下方に設置した表示ユニットから表示情報を合わせガラスに反射させ、所定の位置（表示領域の中央）で多重像の有無を目視で確認した。多重像を下記の基準で判定した。なお、多重像は、実施例及び比較例の合わせガラスの表示領域の中心を含む縦７５０ｍｍ、横７５０ｍｍ合わせガラス部分領域に対応する合わせガラス（縦７５０ｍｍ、横７５０ｍｍ）を作製して、該合わせガラスをフロントガラスの表示領域に設置して評価した。
【０２２７】
［多重像の判定基準］
○○：多重像が確認されない
○：多重像がごくわずかに確認されるが、実使用上影響がないレベル
×：○○及び○の判定基準に相当しない
【０２２８】
詳細及び結果を下記の表１，２に示す。得られた合わせガラスでは、第１の合わせガラス部材、中間膜及び第２の合わせガラス部材が、表１，２中の形状、厚み及び楔角を有していた。
【０２２９】
【表１】
2019124374.tif 000004
【０２３０】
【表２】
2019124374.tif 000005
【０２３１】
なお、実施例１，２，５〜８で得られた中間膜を用いた合わせガラスについて、音響透過損失により遮音性を評価した結果、遮音性に優れていることを確認した。
【符号の説明】
【０２３２】
１，１Ａ，１Ｂ，１Ｃ…中間膜
２，２Ａ，２Ｂ，２Ｃ…第１の合わせガラス部材
３，３Ａ，３Ｂ，３Ｃ…第２の合わせガラス部材
１１，１１Ａ，１１Ｂ，１１Ｃ…合わせガラス
１１ａ…一端
１１ｂ…他端
２１，２１Ａ…第１の層
２２，２２Ａ…第２の層
２３，２３Ａ…第３の層
【図１】
2019124374.tif 000006
【図２】
2019124374.tif 000007
【図３】
2019124374.tif 000008
【図４】
2019124374.tif 000009
【国際調査報告】
2019124374.tif 000010
2019124374.tif 000011
2019124374.tif 000012
2019124374.tif 000013
2019124374.tif 000014
2019124374.tif 000015